(57)【要約】要約  リソグラフィー法により、８μｍ以上の厚膜でも低テーパー形状でパターン加工でき、かつ高耐熱で高耐薬な遮光性硬化膜パターンを与えることができる感光性樹脂組成物、その硬化物から成る硬化物及びこの硬化物を備えるタッチパネルが開示されている。感光性樹脂組成物は、（Ａ）白色顔料、及び、（Ｂ）アルカリ可溶性基を有するシリコーンレジン誘導体を含有し、（Ｂ）シリコーンレジン誘導体の融点が、８０〜１８０℃である。硬化膜は、この感光性樹脂組成物の硬化物から成る。タッチパネルは、この硬化膜を備える。
2017057543.tif 000002
【特許請求の範囲】
【請求項１】
（Ａ）白色顔料、及び、（Ｂ）アルカリ可溶性基を有するシリコーンレジン誘導体を含有し、
前記（Ｂ）シリコーンレジン誘導体の融点が、８０〜１８０℃である、感光性樹脂組成物。
【請求項２】
前記（Ｂ）シリコーンレジン誘導体が有するアルカリ可溶性基の量が、１×１０−４〜２０×１０−４モル／ｇである、請求項１記載の感光性樹脂組成物。
【請求項３】
前記（Ｂ）シリコーンレジン誘導体として、複数種類のシリコーンレジン誘導体成分を含み、その少なくとも一種が、さらにラジカル重合性基を含有する、請求項１又は２記載の感光性樹脂組成物。
【請求項４】
前記（Ｂ）シリコーンレジン誘導体として、（Ｂ−１）ラジカル重合性基の含有量が少ない成分（ラジカル重合性基を含まなくてもよい）と、（Ｂ−２）ラジカル重合性基の含有量が多い成分と、を含み、前記（Ｂ−１）成分のラジカル重合性基の含有量が４×１０−４モル／ｇ以下であり、かつ、前記（Ｂ−２）成分と前記（Ｂ−１）成分のラジカル重合性基の含有量の差が２×１０−４モル／ｇ以上である、請求項３に記載の感光性樹脂組成物。
【請求項５】
前記（Ｂ）シリコーンレジン誘導体が、前記（Ｂ−１）成分のラジカル重合性基の含有量が３×１０−４モル／ｇ以下であり、前記（Ｂ−２）成分のラジカル重合性基の含有量が５×１０−４〜２０×１０−４モル／ｇである、請求項４記載の感光性樹脂組成物。
【請求項６】
前記（Ｂ）シリコーンレジン誘導体中、前記（Ｂ−１）成分の含有量が５０〜９７質量％であり、前記（Ｂ−２）成分の含有量が３〜５０質量％である、請求項４または５に記載の感光性樹脂組成物。
【請求項７】
前記（Ｂ）シリコーンレジン誘導体の重量平均分子量が１０００〜２００００である、請求項１〜６のいずれか一項記載の感光性樹脂組成物。
【請求項８】
前記アルカリ可溶性基として、カルボキシル基及びフェノール性水酸基からなる群から選ばれる少なくとも１種の官能基を有する、請求項１〜７のいずれか一項記載の感光性樹脂組成物。
【請求項９】
前記カルボキシル基として、コハク酸基及びマレイン酸基からなる群から選ばれる少なくとも１種の官能基を有する、請求項８記載の感光性樹脂組成物。
【請求項１０】
請求項１〜９のいずれか一項記載の感光性樹脂組成物の硬化物から成る、硬化膜。
【請求項１１】
膜厚が、８〜７０μｍである、請求項１０記載の硬化膜。
【請求項１２】
請求項１０又は１１記載の硬化膜を備える、タッチパネル。
【請求項１３】
前記硬化膜に接する金属配線を備える、請求項１２記載のタッチパネル。
【請求項１４】
（ｉ）請求項１〜９のいずれか一項記載の感光性樹脂組成物を基板上に塗布して塗布膜を得る、塗布工程、
（ii）前記塗布膜を乾燥して乾燥膜を得る、乾燥工程、
（iii）前記乾燥膜を露光して露光膜を得る、露光工程、
（iv）前記露光膜を現像してパターンを得る、現像工程、及び、
（ｖ）前記パターンをキュアして硬化パターンを得る、キュア工程を備える、硬化パターンの製造方法。
【請求項１５】
前記（iii）キュア工程が、（Ｂ）シリコーンレジン誘導体の融点より２０℃以上高く、かつ１２０〜２８０℃の温度範囲で行われる、請求項１４記載の方法。
【請求項１６】
請求項１４または１５のいずれかに記載の製造方法により作製した硬化パターンであって、パターン断面の端部に前記（Ｂ−１）成分のみが硬化してなる部位を有し、パターン断面における基板と前記（Ｂ−１）成分のみが硬化してなる部位とのなす角度の最大値が６０°以下である、硬化パターン。
【請求項１７】
請求項１４又は１５記載の方法により、硬化パターンを製造し、得られた硬化パターン上に、（vi）前記硬化パターンに接する金属の配線を形成する、金属配線形成工程を備える、タッチパネルの製造方法。
【発明の詳細な説明】
【技術分野】
【０００１】
本発明は、感光性着色組成物、それから形成される硬化膜、該硬化膜を含むタッチパネル及び該タッチパネルの製造方法に関する。
【背景技術】
【０００２】
近年、スマートフォンやタブレットＰＣ等、投影型静電容量式タッチパネルを用いたモバイル機器が急速に普及しつつある。投影型静電容量式タッチパネルは、画面領域にＩＴＯ（Ｉｎｄｉｕｍ  Ｔｉｎ  Ｏｘｉｄｅ）膜のパターンが形成され、その周辺部にさらにモリブデン等の金属配線部が形成されていることが一般的である。そしてこのような金属配線部を隠すため、投影型静電容量式タッチパネルのカバーガラスの内側には、黒又は白色等の遮光パターンが形成されていることが多い。【０００３】
タッチパネルの方式は、カバーガラスと液晶パネルとの間にタッチパネル層を形成するＯｕｔ−ｃｅｌｌタイプ、液晶パネル上にタッチパネル層を形成するＯｎ−ｃｅｌｌタイプ、液晶パネルの内部にタッチパネル層を形成するＩｎ−ｃｅｌｌタイプ、及び、カバーガラスにタッチパネル層を直接形成するＯＧＳ（Ｏｎｅ  Ｇｌａｓｓ  Ｓｏｌｕｔｉｏｎ）タイプに大別される。タッチパネル搭載端末の多様化とともに、これまで以上に高精細な遮光パターンが要求されており、従来の印刷法式に替えて、より高解像度の加工が可能なリソグラフィー法が必要とされている。【０００４】
従来型のＯｕｔ−ｃｅｌｌタイプよりも薄型化及び軽量化を図れることから、ＯＧＳタイプのタッチパネルの開発が盛んになってきているが、ＯＧＳタイプのタッチパネルについても、フォトリソグラフィー法による遮光パターン形成が求められている（特許文献１）。例えば感光性黒色遮光材（特許文献２）が実用化されており、白色や青色といった着色加飾層に用いられる感光性遮光材（特許文献３）についても開発が行われている。
【先行技術文献】
【特許文献】
【０００５】
【特許文献１】特開２０１２−２４２９２８号公報
【特許文献２】特開２０１２−１４５６９９号公報
【特許文献３】国際公開第２０１４／１２６０１３号
【発明の概要】
【発明が解決しようとする課題】
【０００６】
しかしながら、着色加飾層用の感光性樹脂組成物の実用化は未だ困難である。これは、着色加飾層が含有する着色顔料が黒色顔料に比べて遮光性が低いため、厚膜加工が必要となる。特に白色遮光材の場合、黒色遮光材と比較して、１０倍以上の膜厚が要求される。一方、フォトリソを用いたパターン形成工程において、白色遮光材は露光光を散乱するため、８μｍ以上の膜厚では底部に露光光が十分到達せず、ネガ感光型の場合では現像工程でえぐれが発生してパターン端部に急峻な段差が発生する。通常のタッチパネルプロセスにおいては、遮光材の上部にＩＴＯ配線を形成する工程があるが、パターン端部の急峻な段差により、ＩＴＯ配線の断線が発生するという課題があった。そのため、現状は、８μｍ以下の膜厚での加工を数回繰り返して、急峻な段差のないなだらかな白色加飾層を形成しており、非常に高コスト、低生産性であった。更に、黒色遮光材と比較し、熱処理、薬液処理及び配線加工等のタッチパネル製造プロセスにおいて、黄変などの着色がしやすいことも課題であった。このような事情から、リソグラフィー法により、８μｍ以上の厚膜でも低テーパー形状でパターン加工でき、かつ高耐熱で高耐薬な感光性樹脂組成物が求められている。
【課題を解決するための手段】
【０００７】
本発明者らは上記課題を解決するため鋭意検討を行った結果、（Ａ）白色顔料、及び、（Ｂ）アルカリ可溶性基を有するシリコーンレジン誘導体を含有し、（Ｂ）シリコーンレジン誘導体の融点が、８０〜１８０℃である、感光性樹脂組成物が、タッチパネル用の加飾パターンの形成に極めて有用であることを見出した。【０００８】
すなわち、本発明は、（Ａ）白色顔料、及び、（Ｂ）アルカリ可溶性基を有するシリコーンレジン誘導体を含有し、前記（Ｂ）シリコーンレジン誘導体の融点が、８０〜１８０℃である、感光性樹脂組成物を提供する。【０００９】
また、本発明は、上記本発明の感光性樹脂組成物の硬化物から成る、硬化膜を提供する。さらに、本発明は、上記本発明の硬化膜を備える、タッチパネルを提供する。さらに本発明は、（ｉ）上記本発明の感光性樹脂組成物を基板上に塗布して塗布膜を得る、塗布工程、（ii）前記塗布膜を乾燥して乾燥膜を得る、乾燥工程、（iii）前記乾燥膜を露光して露光膜を得る、露光工程、（iv）前記露光膜を現像してパターンを得る、現像工程、及び、（ｖ）前記パターンをキュアして硬化パターンを得る、キュア工程を備える、硬化膜の製造方法を提供する。さらに、本発明は、上記本発明の製造方法により作製した硬化パターンであって、パターン断面の端部に前記（Ｂ−１）成分のみが硬化してなる部位を有し、パターン断面における基板と前記（Ｂ−１）成分のみが硬化してなる部位とのなす角度の最大値が６０°以下である、硬化パターンを提供する。さらに本発明は、上記本発明の方法により硬化パターンを製造し、得られた硬化パターン上に、（vi）前記硬化パターンに接する金属の配線を形成する、金属配線形成工程を備える、タッチパネルの製造方法を提供する。
【発明の効果】
【００１０】
本発明の感光性樹脂組成物によれば、８μｍ以上の厚膜加工時においても、高解像度かつ低テーパーのパターンを一層で形成できる。また、接着力に優れ、後工程での薬品処理後の剥がれがなく、加熱処理による着色の少ない、遮光性硬化膜パターンを得ることができる。
【図面の簡単な説明】
【００１１】
【図１】本発明の硬化パターンの製造方法により製造された硬化パターンにおいて、（Ｂ−１）成分のみが硬化してなる部位が出現する様子を説明する模式図である。
【発明を実施するための形態】
【００１２】
本発明の感光性樹脂組成物は、（Ａ）白色顔料を含有する。ここで白色顔料とは、可視領域に特定の吸収を持たず、かつ、屈折率が大きい不透明な顔料をいう。白色顔料としては、例えば、二酸化チタン、酸化マグネシウム、硫酸バリウム、酸化ジルコニウム、酸化亜鉛又は鉛白が挙げられる。遮蔽性に優れ工業的利用が容易な二酸化チタンが好ましい。分散性の向上及び光触媒活性の抑制を目的とした、表面処理された二酸化チタンがより好ましい。
【００１３】
二酸化チタンの結晶構造にはアナターゼ型、ルチル型、ブルッカイト型がある。中でも、ルチル型酸化チタンが、光触媒活性が無く、好ましい。また、感光性樹脂組成物中での分散性と、硬化膜の耐光性、耐熱性を向上させるため、粒子の表面が処理された二酸化チタンがより好ましい。
【００１４】
表面処理剤としては、金属酸化物及び／又は金属酸化物の水和物が好ましく、Ａｌ２Ｏ３、ＳｉＯ２及び／又はＺｒＯ２がより好ましい。中でも、耐光性、耐熱性の観点からＳｉＯ２を含有することが好ましい。表面処理された酸化チタン粒子のうち、表面処理剤が占める質量は１０質量％以下が遮蔽性の観点から好ましい。
【００１５】
二酸化チタン等の白色顔料の平均粒子径は、遮蔽性を向上させるためには１００〜５００ｎｍが好ましい。反射率を高めるためには１７０〜３１０ｎｍがより好ましい。遮光性を高めるためには３５０〜５００ｎｍが特に好ましい。ここで平均粒子径とは、レーザー回折法により測定された粒度分布のメディアン径をいう。
【００１６】
白色顔料の添加量は、固形分中１０〜８０質量％が好ましい。２０〜７０質量％がより好ましい。３５〜６５質量％がさらに好ましい。白色顔料の量が１０質量％以上であると、十分な遮蔽性、意匠性が得られ、一方で、８０質量％以下であると、得られる硬化膜の耐薬品性及びパターン加工性が良好である。また、白色顔料として１種又は２種以上のものを用いることができる。
【００１７】
本発明の感光性樹脂組成物は、（Ａ）白色顔料以外の着色剤を含有しても構わない。白色顔料以外の着色剤としては、例えば、染料、有機顔料又は無機顔料が挙げられるが、耐熱性の観点から、フタロシアニン系の有機顔料、カーボンブラック又は無機顔料が好ましい。
【００１８】
有機顔料の例としては、ピグメントイエロー１２、１３、１７、２０、２４、８３、８６、９３、９５、１０９、１１０、１１７、１２５、１２９、１３７、１３８、１３９、１４７、１４８、１５０、１５３、１５４、１６６、１６８若しくは１８５等の黄色有機顔料、ピグメントオレンジ１３、３６、３８、４３、５１、５５、５９、６１、６４、６５若しくは７１等のオレンジ色有機顔料、ピグメントレッド９、４８、９７、１２２、１２３、１４４、１４９、１６６、１６８、１７７、１７９、１８０、１９２、２０９、２１５、２１６、２１７、２２０、２２３、２２４、２２６、２２７、２２８、２４０若しくは２５４等の赤色有機顔料、ピグメントバイオレット１９、２３、２９、３０、３２、３７、４０若しくは５０等の紫色有機顔料、ピグメントブルー１５、１５：３、１５：４、１５：６、２２、６０若しくは６４等の青色有機顔料、ピグメントグリ−ン７、１０若しくは３６等の緑色有機顔料、又は、カーボンブラック、ペリレンブラック若しくはアニリンブラック等の黒色有機顔料が挙げられるが（数値はいずれもカラーインデックス（ＣＩ）ナンバー）、汎用性と耐熱性の観点から、ピグメントブルー１５：３、ピグメントブルー１５：４、ピグメントブルー１５：６、ピグメントグリーン７、ピグメントグリーン３６又はカーボンブラックが好ましい。
【００１９】
これらの有機顔料は、必要に応じて、ロジン処理、酸性基処理又は塩基性処理等の表面処理をされていても構わない。
【００２０】
無機顔料としては、例えば、酸化鉄、硫化カドミウム、チタンニッケルアンチモン、チタンニッケルバリウム、クロム酸ストロンチウム、ビリジアン、酸化クロム、アルミン酸コバルト若しくは窒化チタン等の、金属微粒子、金属酸化物、複合酸化物、金属硫化物、金属窒化物又は金属酸窒化物が挙げられる。これらの無機顔料は、他の無機成分又は有機成分で表面処理されていても構わないが、耐熱性の観点から、他の無機成分で表面処理されていることが好ましい。
【００２１】
本発明の感光性樹脂組成物は、（Ａ）白色顔料の分散性を向上させるため、顔料分散剤を含有しても構わない。顔料分散剤は用いる白色顔料の種類、表面状態によって適宜選択することができる。酸性基及び／又は塩基性基を含有することが好ましい。市販の顔料分散剤としては、例えば、「Ｄｉｓｐｅｒｂｙｋ−１０６」、「Ｄｉｓｐｅｒｂｙｋ−１０８」、「Ｄｉｓｐｅｒｂｙｋ−１１０」、「Ｄｉｓｐｅｒｂｙｋ−１８０」、「Ｄｉｓｐｅｒｂｙｋ−１９０」、「Ｄｉｓｐｅｒｂｙｋ−２００１」、「Ｄｉｓｐｅｒｂｙｋ−２１５５」、「Ｄｉｓｐｅｒｂｙｋ−１４０」若しくは「Ｄｉｓｐｅｒｂｙｋ−１４５」（以上、いずれもビックケミー製）又は「ＳＮディスパーサント９２２８」若しくは「ＳＮスパース２１９０」（以上、いずれも三洋化成製）が挙げられる。あるいは、次に述べるシリコーンレジン誘導体を分散樹脂として用いても構わない。
【００２２】
本発明の感光性樹脂組成物は、（Ｂ）アルカリ可溶性基を有するシリコーンレジン誘導体を含有する。シリコーンレジン誘導体は耐熱性が高く、後工程での高温処理時の黄変の少ない、耐熱性の高い感光性樹脂組成物を得ることができる。ここで、「シリコーンレジン」とは、その骨格がＳｉ−Ｏ結合により構成される樹脂のうち、三次元網目構造を有するものをいう。シリコーンレジンは、後述のように種々のものが市販されており、また、後述する方法により合成することも可能である。また、本発明における「シリコーンレジン誘導体」とは、上記シリコーンレジンのうち、少なくともアルカリ可溶性基を含有するものを言う。シリコーンレジンにアルカリ可溶性基を含有する方法としては、市販のシリコーンレジンにアルカリ可溶性基を含むように修飾したり、シリコーンレジン合成時にアルカリ可溶性基を含む化合物を共重合して得ることができる。
【００２３】
本発明に用いる（Ｂ）シリコーンレジン誘導体はアルカリ可溶性基を有する。アルカリ可溶性基を有することで、アルカリ現像液への溶解性が飛躍的に向上する。一般に用いられるメチルシリコーンレジンやメチルフェニルシリコーンレジン、フェニルシリコーンレジンなどのシリコーンレジンは疎水性が高く、アルカリ現像液への溶解性を示さないが、本発明のシリコーンレジン誘導体は、アルカリ可溶性基を有することでアルカリ現像液への溶解性が向上し、フォトリソ加工が容易となる。
【００２４】
アルカリ可溶性基としては特に限定されるものではないが、カルボキシル基、フェノール性水酸基から選ばれる１種類以上の官能基を有することが、適度なアルカリ可溶性付与と耐熱性、保存安定性の観点から好ましい。前記カルボキシル基として、さらに好ましくは、コハク酸基および／またはマレイン酸基である。コハク酸基および／またはマレイン酸基を選択することで、工業的に入手しやすく、かつ重合中に反応触媒として作用してゲル化を引き起こすことなく、容易にシリコーンレジンに導入できる（後述）。シリコーンレジン誘導体が有するアルカリ可溶性基の量は、１×１０−４〜２０×１０−４モル／ｇであることが好ましく、２×１０−４〜１５×１０−４モル／ｇであることがより好ましい。アルカリ可溶性基の量をこの範囲とすることで、アルカリ可溶性を良好に制御できると共に、硬化膜の特性を保持できる。
【００２５】
本発明に用いる（Ｂ）シリコーンレジン誘導体はさらに、ラジカル重合性基を有していることが好ましい。ここで、ラジカル重合性基とは、例えば、（メタ）アクリロイル基、（メタ）アクリロイルオキシ基、（メタ）アクリロイルアミノ基、ビニルアリール基、ビニルエーテル基、ビニルオキシカルボニル基等であり、好ましい具体例として、（メタ）アクリロイル基、ビニルエーテル基等を挙げることができる。
【００２６】
本発明の（Ｂ）シリコーンレジン誘導体は、複数種類のシリコーンレジン誘導体成分を含み、その少なくとも一種が、さらにラジカル重合性基を含有することが好ましい。特に、
（Ｂ−１）ラジカル重合性基の含有量が少ない成分（ラジカル重合性基を含まなくてもよい）と、（Ｂ−２）ラジカル重合性基の含有量が多い成分と、を含むことが好ましい。（Ｂ−１）ラジカル重合性基の含有量が少ない成分を含むことで、露光時のガラス転移点（Ｔｇ）変化を抑制し、後のキュア工程での形状変化、すなわちリフローを引き起こすことができる。さらに、（Ｂ−２）ラジカル重合性基の含有量が多い成分を含むことで、露光時架橋を適度に促進してパターン加工性を良好なものとできる。前記（Ｂ−１）成分のラジカル重合性基の含有量が４×１０−４モル／ｇ以下であり、かつ、前記（Ｂ−２）成分と前記（Ｂ−１）成分のラジカル重合性基の含有量の差が２×１０−４モル／ｇ以上（好ましくは５０×１０−４モル／ｇ以下）であることが好ましい。（Ｂ−１）成分、（Ｂ−２）成分のラジカル重合性基の量をこの範囲とすることで、パターン加工性とリフロー性の両立の範囲を拡大でき、すなわちプロセスマージンを十分なものとできる。さらに好ましくは、前記（Ｂ）シリコーンレジン誘導体が、前記（Ｂ−１）成分のラジカル重合性基の含有量が３×１０−４モル／ｇ以下、特に好ましくは、２．８×１０−４モル／ｇ以下であり、前記（Ｂ−２）成分のラジカル重合性基の含有量が５×１０−４〜２０×１０−４モル／ｇである。（Ｂ−１）成分及び（Ｂ−２）成分は、それぞれ単独でもよいし、２種以上を併用することもできる。
【００２７】
さらに、（Ｂ）シリコーンレジン誘導体中、（Ｂ−１）成分の含有量が５０〜９７質量％であり、（Ｂ−２）成分の含有量が３〜５０質量％であることが好ましい。さらに好ましくは、（Ｂ−１）成分の含有量が６０〜８０質量％、（Ｂ−２）成分の含有量が５〜４０質量％である。（Ｂ−１）および（Ｂ−２）成分の含有量をこの範囲とすることで、パターン加工性とリフロー性の両立の範囲を拡大できる。
【００２８】
本発明で用いられるシリコーンレジン誘導体の重量平均分子量は１０００〜１０００００であることが好ましく、１５００〜５００００であることがより好ましく、２０００〜１００００であることが特に好ましい。重量平均分子量を１０００以上とすることで、本発明の感光性樹脂組成物を塗布した際、塗布膜表面のべたつき、すなわちタック性を低減できる。１０００００以下とすることで、現像液への溶解性を十分なものとし、現像時間を短縮できる。
【００２９】
本発明で用いられる（Ｂ）シリコーンレジン誘導体の融点は８０〜１８０℃である。（Ｂ）シリコーンレジン誘導体が、上記（Ｂ−１）成分と（Ｂ−２）成分の両方を含む場合には、両者ともに融点は８０〜１８０℃である。白顔料を多く含む感光性樹脂組成物を用いてフォトリソ法にてパターンを形成した場合、露光光が白顔料で散乱し、十分に膜底部を光硬化させることが困難であるため、形成したパターンの底部が現像工程にてえぐられ、アンダーカット形状となる。このようなアンダーカット形状のパターン上に、裏打ちの遮光材を形成した場合、アンダーカット部分に遮光材が入り込んで、外観不良となる。さらに、ＩＴＯやＭｏといった金属配線を形成した場合、アンダーカット部分にて金属配線の断線が発生して、生産性が大幅に低下する。そこで、（Ｂ）シリコーンレジン誘導体の融点を１８０℃以下とすることで、キュア時に軟化して流動性が発現する、すなわちリフローすることで、アンダーカット形状が良好なテーパー形状へと変化して、残渣や断線といった欠陥を抑制でき、生産性を向上できる。さらに、（Ｂ）シリコーンレジン誘導体はキュア初期に軟化、流動した後、キュア後期にシラノール基の縮合が十分に促進し、薬品耐性、耐熱性を良好なものとできる。
【００３０】
融点を８０℃以上とすることで、本発明の樹脂組成物を塗布した際、塗布膜表面のべたつき、すなわちタック性を低減でき、ロールでの連続生産が可能となり、大幅なコスト削減ができる。好ましくは、９０〜１６０℃、さらに好ましくは、１００〜１４０℃である。（Ｂ）シリコーンレジン誘導体の融点をこの範囲とすることで、タック性を発現せずに、熱キュア時のシリコーンレジン誘導体の流動性を十分なものとし、良好なテーパー形状が得られる。
【００３１】
シリコーンレジン誘導体の融点測定方法を以下に示す。シリコーンレジン誘導体１ｇを直径５ｃｍのアルミニウムカップに入れ、ホットプレート上で２５℃より５℃／分の速度で加熱し、シリコーンレジン誘導体が完全に液体となった温度を融点とした。
【００３２】
本発明の感光性樹脂組成物は、固形分中に、（Ｂ）シリコーンレジン誘導体を５〜４５質量％含有することが好ましい。含有量をこの範囲とすることで、感光特性を損ねることなく、テーパー形状を良好なものとできる。より好ましくは、１０〜４０質量％、さらに好ましくは、１５〜３３質量％である。
【００３３】
（Ｂ）シリコーンレジン誘導体は、これに限定されるものではないが、（ｉ）シリコーンレジンの原料となるシラン化合物と、アルカリ可溶性基含有シラン化合物を共重合させて作製する方法、（ｉｉ）市販のシリコーンレジンにアルカリ可溶性基含有化合物を反応させて作製する方法、等の方法により合成することができる。合成の容易さ、およびコストの観点から、（ｉｉ）市販のシリコーンレジンにアルカリ可溶性基含有化合物を反応させて作製する方法が、より好ましい。
【００３４】
（ｉ）アルカリ可溶性基含有シラン化合物を共重合させてシリコーンレジンを作製する方法としては、一般に知られるポリシロキサン重合技術を用いることができる。例えば、一般的なアルコキシシラン化合物とアルカリ可溶性基を有するアルコキシシラン化合物を共加水分解物縮合、すなわち、加水分解及び部分縮合させることにより得られる。共加水分解物縮合には、一般的な方法を用いることができる。例えば、シラン化合物の混合物に有機溶媒、水及び必要に応じて触媒を添加し、５０〜１５０℃で０．５〜１００時間程度加熱撹拌する方法を用いることができる。なお、加熱撹拌中、必要に応じて、蒸留によって加水分解副生物（メタノール等のアルコール）や縮合副生物（水）の留去を行っても構わない。
【００３５】
共加水分解物縮合に用いる有機溶媒としては、本発明の感光性樹脂組成物が有機溶媒を含有する場合、同じものが好ましい。有機溶媒の添加量は、共加水分解物縮合に供するアルコキシシラン化合物１００重量部に対して、１０〜１０００重量部が好ましい。また、水の添加量は、加水分解性基１モルに対して０．５〜５モルが好ましい。
【００３６】
共加水分解物縮合に必要に応じて添加される触媒としては、酸触媒又は塩基触媒が好ましい。酸触媒としては、例えば、酢酸、トリフルオロ酢酸、ギ酸若しくは多価カルボン酸又はその無水物、塩酸、硝酸、硫酸、フッ酸、リン酸あるいはイオン交換樹脂が挙げられる。塩基触媒としては、例えば、トリエチルアミン、トリプロピルアミン、トリブチルアミン、トリペンチルアミン、トリヘキシルアミン、トリヘプチルアミン、トリオクチルアミン、ジエチルアミン、トリエタノールアミン、ジエタノールアミン、水酸化ナトリウム、水酸化カリウム、アミノ基を有するアルコキシシラン又はイオン交換樹脂が挙げられる。触媒の添加量は、共加水分解物縮合に供するアルコキシシラン化合物１００重量部に対して、０．０１〜１０重量部が好ましい。
【００３７】
さらに必要に応じて、添加した触媒を除去しても構わない。触媒の除去方法としては、例えば、水洗浄又はイオン交換樹脂による除去が挙げられる。ここで水洗浄とは、（Ｂ）シリコーンレジン誘導体の溶液を適当な疎水性溶媒で希釈した後、水で数回洗浄して得られた有機層をエバポレーターで濃縮する方法をいう。またイオン交換樹脂による除去とは、（Ｂ）シリコーンレジン誘導体の溶液を適当なイオン交換樹脂に接触させる方法をいう。
【００３８】
アルコキシシラン化合物としては、２官能、３官能、４官能のアルコキシシラン化合物を使用できる。
【００３９】
４官能アルコキシシラン化合物としては、例えば、テトラメトキシシラン、テトラエトキシシラン、テトラｎ−プロポキシシラン、テトライソプロポキシシラン、テトラｎ−ブトキシシラン、テトライソブトキシシランが挙げられる。
【００４０】
３官能アルコキシシラン化合物としては、メチルトリメトキシシラン、メチルトリエトキシシラン、メチルトリアセトキシシラン、メチルトリブトキシシラン、エチルトリメトキシシラン、エチルトリエトキシシラン、イソブチルトリメトキシシラン、プロピルトリメトキシシラン、ビニルトリメトキシシラン、ビニルトリエトキシシラン、ビニルトリメトキシエトキシシラン、フェニルトリメトキシシラン、フェニルトリエトキシシラン、フェニルトリアセトキシシラン、クミルトリメトキシシラン、トリルトリメトキシシラン、３，３，３−トリフロロプロピルトリメトキシシラン、γ−メタクリロキシプロピルトリメトキシシラン、γ−アミノプロピルトリメトキシシラン、γ−アミノプロピルトリエトキシシラン、γ−メルカプトプロピルトリメトキシシラン、γ−メルカプトプロピルトリエトキシシラン、Ｎ−β（アミノエチル）−γ−アミノプロピルトリメトキシシラン、Ｎ−β（アミノエチル）−γ−アミノプロピルトリエトキシシラン、β−シアノエチルトリエトキシシラン、メチルトリフェノキシシラン、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリメトキシシラン、β−グリシドキシエチルトリエトキシシラン、α−グリシドキシプロピルトリメトキシシラン、α−グリシドキシプロピルトリエトキシシラン、β−グリシドキシプロピルトリメトキシシラン、β−グリシドキシプロピルトリエトキシシラン、γ−グリシドキシプロピルトリメトキシシラン、γ−グリシドキシプロピルトリエトキシシラン、γ−グリシドキシプロピルトリプロポキシシラン、γ−グリシドキシプロピルトリブトキシシラン、γ−グリシドキシプロピルトリメトキシエトキシシラン、γ−グリシドキシプロピルトリフェノキシシラン、α−グリシドキシブチルトリメトキシシラン、α−グリシドキシブチルトリエトキシシラン、β−グリシドキシブチルトリメトキシシラン、β−グリシドキシブチルトリエトキシシラン、γ−グリシドキシブチルトリメトキシシラン、γ−グリシドキシブチルトリエトキシシラン、δ−グリシドキシブチルトリメトキシシラン、δ−グリシドキシブチルトリエトキシシラン、（３，４−エポキシシクロヘキシル）メチルトリメトキシシラン、（３，４−エポキシシクロヘキシル）メチルトリエトキシシラン、β−（３，４−エポキシシクロヘキシル）エチルトリメトキシシラン、β−（３，４−エポキシシクロヘキシル）エチルトリエトキシシラン、β−（３，４−エポキシシクロヘキシル）エチルトリプロポキシシラン、β−（３，４−エポキシシクロヘキシル）エチルトリブトキシシラン、β−（３，４−エポキシシクロヘキシル）エチルトリメトキシシラン、β−（３，４−エポキシシクロヘキシル）エチルトリフェノキシシラン、γ−（３，４−エポキシシクロヘキシル）プロピルトリメトキシシラン、γ−（３，４−エポキシシクロヘキシル）プロピルトリエトキシシラン、δ−（３，４−エポキシシクロヘキシル）ブチルトリエトキシシラン、２−（トリフルオロメチル）エチルトリクロロシシラン、２−（トリフルオロメチル）エチルトリメトキシシ��ン、２−（トリフルオロメチル）エチルトリエトキシシラン、２−（トリフルオロメチル）エチルトリ−ｎ−プロポキシシラン、２−（トリフルオロメチル）エチルトリ−ｉ−プロポキシシラン、２−（トリフルオロメチル）エチルトリ−ｎ−ブトキシシラン、２−（トリフルオロメチル）エチルトリ−ｓｅｃ−ブトキシシラン、２−（パーフルオロ−ｎ−ヘキシル）エチルトリクロロシラン、２−（パーフルオロ−ｎ−ヘキシル）エチルトリメトキシシラン、２−（パーフルオロ−ｎ−ヘキシル）エチルトリエトキシシラン、２−（パーフルオロ−ｎ−ヘキシル）エチルトリ−ｎ−プロポキシシラン、２−（パーフルオロ−ｎ−ヘキシル）エチルトリ−ｉ−プロポキシシラン、２−（パーフルオロ−ｎ−ヘキシル）エチルトリ−ｎ−ブトキシシラン、２−（パーフルオロ−ｎ−ヘキシル）エチルトリ−ｓｅｃ−ブトキシシラン、２−（パーフルオロ−ｎ−オクチル）エチルトリクロロシラン、２−（パーフルオロ−ｎ−オクチル）エチルトリメトキシシラン、２−（パーフルオロ−ｎ−オクチル）エチルトリエトキシシラン、２−（パーフルオロ−ｎ−オクチル）エチルトリ−ｎ−プロポキシシラン、２−（パーフルオロ−ｎ−オクチル）エチルトリ−ｉ−プロポキシシラン、２−（パーフルオロ−ｎ−オクチル）エチルトリ−ｎ−ブトキシシラン、２−（パーフルオロ−ｎ−オクチル）エチルトリ−ｓｅｃ−ブトキシシラン、ヒドロキシメチルトリクロロシラン、ヒドロキシメチルトリメトキシシラン、ヒドロキシエチルトリメトキシシラン、ヒドロキシメチルトリ−ｎ−プロポキシシラン、ヒドロキシメチルトリ−ｉ−プロポキシシラン、ヒドロキシメチルトリ−ｎ−ブトキシシラン、ヒドロキシメチルトリ−ｓｅｃ−ブトキシシラン、３−（メタ）アクリロキシプロピルトリクロロシラン、３−（メタ）アクリロキシプロピルトリメトキシシラン、３−（メタ）アクリロキシプロピルトリエトキシシラン、３−（メタ）アクリロキシプロピルトリ−ｎ−プロポキシシラン、３−（メタ）アクリロキシプロピルトリ−ｉ−プロポキシシラン、３−（メタ）アクリロキシプロピルトリ−ｎ−ブトキシシラン、３−（メタ）アクリロキシプロピルトリ−ｓｅｃ−ブトキシシラン、３−メルカプトプロピルトリクロロシラン、３−メルカプトプロピルトリメトキシシラン、３−メルカプトプロピルトリエトキシシラン、３−メルカプトプロピルトリ−ｎ−プロポキシシラン、３−メルカプトプロピルトリ−ｉ−プロポキシシラン、３−メルカプトプロピルトリ−ｎ−ブトキシシラン、３−メルカプトプロピルトリ−ｓｅｃ−ブトキシシラン、ビニルトリクロロシラン、ビニルトリ−ｎ−プロポキシシラン、ビニルトリ−ｉ−プロポキシシラン、ビニルトリ−ｎ−ブトキシシラン、ビニルトリ−ｓｅｃ−ブトキシシラン、アリルトリクロロシラン、アリルトリメトキシシラン、アリルトリエトキシシラン、アリルトリ−ｎ−プロポキシシラン、アリルトリ−ｉ−プロポキシシラン、アリルトリ−ｎ−ブトキシシラン、アリルトリ−ｓｅｃ−ブトキシシラン、フェニルトリクロロシラン、フェニルトリ−ｎ−プロポキシシラン、フェニルトリ−ｉ−プロポキシシラン、フェニルトリ−ｎ−ブトキシシラン、フェニルトリ−ｓｅｃ−ブトキ��シラン、トリアシルオキシまたはトリフェノキシシラン類などが挙げられる。
【００４１】
２官能アルコキシシラン化合物としては、フェニルメチルジメトキシシラン、フェニルメチルジエトキシシラン、ジメチルジアセトキシシラン、γ−メタクリロキシプロピルメチルジメトキシシラン、γ−メタクリロキシプロピルメチルジエトキシシラン、γ−メルカプトプロピルメチルジメチルジメトキシシラン、γ−メルカプトプロピルジエトキシシラン、γ−アミノプロピルメチルジメトキシシラン、γ−アミノプロピルメチルジエトキシシラン、ビニルメチルジメトキシシラン、ビニルメチルジエトキシシラン、グリシドキシメチルジメトキシシラン、グリシドキシメチルジエトキシシラン、α−グリシドキシエチルメチルジメトキシシラン、α−グリシドキシエチルジエトキシシラン、β−グリシドキシエチルメチルジメトキシシラン、β−グリシドキシエチルメチルジエトキシシラン、α−グリシドキシプロピルメチルジメトキシシラン、α−グリシドキシプロピルメチルジエトキシシラン、β−グリシドキシプロピルメチルジメトキシシラン、β−グリシドキシプロピルメチルジエトキシシラン、γ−グリシドキシプロピルメチルジメトキシシラン、γ−グリシドキシプロピルメチルジエトキシシラン、γ−グリシドキシプロピルメチルジプロポキシシラン、γ−グリシドキシプロピルメチルジブトキシシラン、γ−グリシドキシプロピルメチルジメトキシエトキシシラン、γ−グリシドキシプロピルメチルジフェノキシシラン、γ−グリシドキシプロピルエチルジメトキシシラン、γ−グリシドキシプロピルエチルジエトキシシラン、γ−グリシドキシプロピルエチルジプロポキシシラン、γ−グリシドキシプロピルビニルジメトキシシラン、γ−グリシドキシプロピルビニルジエトキシシラン、γ−グリシドキシプロピルフェニルジメトキシシラン、γ−グリシドキシプロピルフェニルジエトキシシラン、メチルジクロロシラン、メチルジエトキシシラン、メチルジ−ｎ−プロポキシシラン、メチルジ−ｉ−プロポキシシラン、メチルジ−ｎ−ブトキシシラン、メチルジ−ｓｅｃ−ブトキシシラン、ジメチルジクロロシラン、ジメチルジメトキシシラン、ジメチルジエトキシシラン、ジメチルジ−ｎ−プロポキシシラン、ジメチルジ−ｉ−プロポキシシラン、ジメチルジ−ｎ−ブトキシシラン、ジメチルジ−ｓｅｃ−ブトキシシラン、（メチル）〔２−（パーフルオロ−ｎ−オクチル）エチル〕ジクロロシラン、（メチル）〔２−（パーフルオロ−ｎ−オクチル）エチル〕ジメトキシシラン、（メチル）〔２−（パーフルオロ−ｎ−オクチル）エチル〕ジエメトキシシラン、（メチル）〔２−（パーフルオロ−ｎ−オクチル）エチル〕ジ−ｎ−プロポキシシラン、（メチル）〔２−（パーフルオロ−ｎ−オクチル）エチル〕ジ−ｉ−プロポキシシラン、（メチル）〔２−（パーフルオロ−ｎ−オクチル）エチル〕ジ−ｎ−ブトキシシラン、（メチル）〔２−（パーフルオロ−ｎ−オクチル）エチル〕ジ−ｓｅｃ−ブトキシシラン、（メチル）（γ−グリシドキシプロピル）ジクロロシラン、（メチル）（γ−グリシドキシプロピル）ジメトキシシラン、（メチル）（γ−グリシドキシプロピル）ジエトキシシラン、（メチル）（γ−グリシドキシプロピル）ジ−ｎ−プロポキシシラン、（メチル）（γ−グリシドキシプロピル）ジ−ｉ−��ロポキシシラン、（メチル）（γ−グリシドキシプロピル）ジ−ｎ−ブトキシシラン、（メチル）（γ−グリシドキシプロピル）ジ−ｓｅｃ−ブトキシシラン、（メチル）（３−メルカプトプロピル）ジクロロシラン、（メチル）（３−メルカプトプロピル）ジメトキシシラン、（メチル）（３−メルカプトプロピル）ジエトキシシラン、（メチル）（３−メルカプトプロピル）ジ−ｎ−プロポキシシラン、（メチル）（３−メルカプトプロピル）ジ−ｉ−プロポキシシラン、（メチル）（３−メルカプトプロピル）ジ−ｎ−ブトキシシラン、（メチル）（３−メルカプトプロピル）ジ−ｓｅｃ−ブトキシシラン、（メチル）（ビニル）ジクロロシラン、（メチル）（ビニル）ジメトキシシラン、（メチル）（ビニル）ジエトキシシラン、（メチル）（ビニル）ジ−ｎ−プロポキシシラン、（メチル）（ビニル）ジ−ｉ−プロポキシシラン、（メチル）（ビニル）ジ−ｎ−ブトキシシラン、（メチル）（ビニル）ジ−ｓｅｃ−ブトキシシラン、ジビニルジクロロシラン、ジビニルジメトキシシラン、ジビニルジエトキシシラン、ジビニルジ−ｎ−プロポキシシラン、ジビニルジ−ｉ−プロポキシシラン、ジビニルジ−ｎ−ブトキシシラン、ジビニルジ−ｓｅｃ−ブトキシシラン、ジフェニルジクロロシラン、ジフェニルジメトキシシラン、ジフェニルジエトキシシラン、ジフェニルジ−ｎ−プロポキシシラン、ジフェニルジ−ｉ−プロポキシシラン、ジフェニルジ−ｎ−ブトキシシラン、ジフェニルジ−ｓｅｃ−ブトキシシラン、クロロジメチルシラン、などのアルコキシシランまたはジアシルオキシシラン類が挙げられる。但し、本発明はこれらの具体例により限定されない。
【００４２】
２官能アルコキシシラン化合物の添加量は、全シラン化合物中の１〜５０モル％であること好ましい。１モル％以上とすることで柔軟性を向上して８μｍ以上の厚膜加工においてもクラック等の欠陥を抑制でき、５０モル％以下とすることで、融点を８０〜１８０℃に設計することが容易となる。より好ましくは、２〜３５モル％、さらに好ましくは、５〜３０モル％である。
【００４３】
また、全シラン化合物中に、フェニル基を有する化合物を５〜７０モル％含有することが好ましい。５モル％以上とすることで耐熱性を向上すると共に、他の感光性樹脂組成物成分との相溶性を向上でき、７０モル％以下とすることで、柔軟性を向上して８μｍ以上の厚膜加工においてもクラック等の欠陥を抑制できる。より好ましくは、２０〜６０モル％、さらに好ましくは、３０〜５０モル％である。
【００４４】
アルカリ可溶性基を有するアルコキシシラン化合物としては、例えば、３−トリメトキシシリルプロピオン酸、３−トリエトキシシリルプロピオン酸、３−ジメチルメトキシシリルプロピオン酸、３−ジメチルエトキシシリルプロピオン酸、４−トリメトキシシリル酪酸、４−トリエトキシシリル絡酸、４−ジメチルメトキシシリル絡酸、４−ジメチルエトキシシリル絡酸、５−トリメトキシシリル吉草酸、５−トリエトキシシリル吉草酸、５−ジメチルメトキシシリル吉草酸、５−ジメチルエトキシシリル吉草酸、３−トリメトキシシリルプロピルコハク酸無水物、３−トリエトキシシシリルプロピルコハク酸無水物、３−ジメチルメトキシシリルプロピルコハク酸無水物、３−ジメチルエトキシシリルプロピルコハク酸無水物、３−トリメトキシシリルプロピルシクロヘキシルジカルボン酸無水物、３−トリエトキシシリルプロピルシクロヘキシルジカルボン酸無水物、３−ジメチルメトキシシリルプロピルシクロヘキシルジカルボン酸無水物、３−ジメチルエトキシシリルプロピルシクロヘキシルジカルボン酸無水物、３−トリメトキシシリルプロピルフタル酸無水物、３−トリエトキシシリルプロピルフタル酸無水物、３−ジメチルメトキシシリルプロピルフタル酸無水物又は３−ジメチルエトキシシリルプロピルフタル酸無水物等が挙げられる。
【００４５】
本発明で用いられるシリコーンレジン誘導体は、ラジカル重合性基を有することも好ましい。ラジカル重合性基を有するシリコーンレジン誘導体を合成するためのラジカル重合性基含有アルコキシシラン化合物としては、例えば、ビニルトリメトキシシラン、ビニルトリエトキシシラン、ビニメチルジメトキシシラン、ビニルメチルジエトキシシラン、アリルトリメトキシシラン、アリルトリエトキシシラン、アリルメチルジメトキシシラン、アリルメチルジエトキシシラン、スチリルトリメトキシシラン、スチリルトリエトキシシラン、スチリルメチルジメトキシシラン、スチリルメチルジエトキシシラン、γ−アクリロイルプロピルトリメトキシシラン、γ−アクリロイルプロピルトリエトキシシラン、γ−メタクリロイルプロピルトリメトキシシラン、γ−メタクリロイルプロピルトリエトキシシラン、γ−メタクリロイルプロピルメチルジメトキシシラン、γ−メタクリロイルプロピルメチルジエトキシシラン、γ−アクリロイルプロピルメチルジメトキシシラン又はγ−アクリロイルプロピルメチルジエトキシシランが挙げられる。
【００４６】
続いて、（ｉｉ）市販のシリコーンレジンにアルカリ可溶性基含有化合物を反応させて作製する方法について、具体的に説明する。市販のシリコーンレジンの具体例としては、炭素数１〜２０のアルキル基とアルコキシ基を有するアルコキシシラン化合物の縮合から調製されるアルキル系シリコーンレジン（メチル系シリコーンレジン等）、メチルフェニル等のアルキル・アリール系シリコーンレジン、フェニル等のアリール系シリコーンレジン、メチル・ハイドロジェン等のハイドロジェン系シリコーンレジンが使用できる。より好ましいのは、メチル系シリコーンレジン、メチルフェニル系シリコーンレジン、フェニル系シリコーンレジンである。これらのシリコーンレジンは単独で使用しても２種以上を併用してもよく、これらを任意の比率で混合することにより膜物性を制御できる。
【００４７】
具体的なシリコーンレジンとしては、例えば  ＫＣ−８９、ＫＣ−８９Ｓ、Ｘ−２１−３１５３、Ｘ−２１−５８４１、Ｘ−２１−５８４２、Ｘ−２１−５８４３、Ｘ−２１−５８４４、Ｘ−２１−５８４５、Ｘ−２１−５８４６、Ｘ−２１−５８４７、Ｘ−２１−５８４８、Ｘ−２２−１６０ＡＳ、Ｘ−２２−１７０Ｂ、Ｘ−２２−１７０ＢＸ、Ｘ−２２−１７０Ｄ、Ｘ−２２−１７０ＤＸ、Ｘ−２２−１７６Ｂ、Ｘ−２２−１７６Ｄ、Ｘ−２２−１７６ＤＸ、Ｘ−２２−１７６Ｆ、Ｘ−４０−２３０８、Ｘ−４０−２６５１、Ｘ−４０−２６５５Ａ、Ｘ−４０−２６７１、Ｘ−４０−２６７２、Ｘ−４０−９２２０、Ｘ−４０−９２２５、Ｘ−４０−９２２６、Ｘ−４０−９２２７、Ｘ−４０−９２４６、Ｘ−４０−９２４７、Ｘ−４０−９２５０、Ｘ−４０−９３２３、Ｘ−４０−２４６０Ｍ、Ｘ−４１−１０５３、Ｘ−４１−１０５６、Ｘ−４１−１８０５、Ｘ−４１−１８１０、ＫＦ６００１、ＫＦ６００２、ＫＦ６００３、ＫＲ２１２、ＫＲ−２１３、ＫＲ−２１７、ＫＲ２２０Ｌ、ＫＲ２４２Ａ、ＫＲ２７１、ＫＲ２８２、ＫＲ３００、ＫＲ３１１、ＫＲ４００、ＫＲ２５１、ＫＲ２５５、ＫＲ４０１Ｎ、ＫＲ５００、ＫＲ５１０、ＫＲ５２０６、ＫＲ５２３０、ＫＲ５２３５、ＫＲ９２１８、ＫＲ９７０６、ＫＲ１６５、ＫＲ（以上、信越化学工業社）；  グラスレジン（昭和電工社）；  ＳＨ８０４、ＳＨ８０５、ＳＨ８０６Ａ、ＳＨ８４０、ＳＲ２４００、ＳＲ２４０２、ＳＲ２４０５、ＳＲ２４０６、ＳＲ２４１０、ＳＲ２４１１、ＳＲ２４１６、ＳＲ２４２０、８０４ＲＥＳＩＮ、８０５ＲＥＳＩＮ、８０６ＡＲＥＳＩＮ、８４０ＲＥＳＩＮ、Ｚ−６０１８、２１７ＦＬＡＫＥ、２２０ＦＬＡＫＥ、２３３ＦＬＡＫＥ、２４９ＦＬＡＫＥ、ＱＰ８−５３１４、ＡＹ−４２−１６３、ＡＹ−４２−１８２（以上、東レ・ダウコーニング社）；  ＦＺ３７１１、ＦＺ３７２２（以上、日本ユニカー社）；  ＤＭＳ−Ｓ１２、ＤＭＳ−Ｓ１５、ＤＭＳ−Ｓ２１、ＤＭＳ−Ｓ２７、ＤＭＳ−Ｓ３１、ＤＭＳ−Ｓ３２、ＤＭＳ−Ｓ３３、ＤＭＳ−Ｓ３５、ＤＭＳ−Ｓ３８、ＤＭＳ−Ｓ４２、ＤＭＳ−Ｓ４５、ＤＭＳ−Ｓ５１、ＤＭＳ−２２７、ＰＳＤ−０３３２、ＰＤＳ−１６１５、ＰＤＳ−９９３１、ＸＭＳ−５０２５（以上、チッソ社）；  メチルシリケートＭＳ５１、メチルシリケートＭＳ５６（以上、三菱化学社）；  エチルシリケート２８、エチルシリケート４０、エチルシリケート４８（以上、コルコート社）；  ＧＲ１００、ＧＲ６５０、ＧＲ９０８、ＧＲ９５０（以上、昭和電工社）等の部分縮合物が挙げられる。但し、本発明はこれらの具体例により限定されない。
【００４８】
アルカリ可溶性基含有化合物を反応させる方法としては、シリコーンレジン中の残存シラノール基と、水酸基とのエステル交換反応、エポキシ基との開環縮合反応、シラノール基同士の縮合反応等が挙げられる。これらの中でも、シラノール基縮合反応を用いることが、アルカリ可溶性基の導入量制御が容易であるため好ましい。シラノール基同士の縮合反応としては、アルカリ可溶性基を有するアルコキシシラン化合物を用い、上述の方法で行うことができる。アルカリ可溶性基を有するアルコキシシラン化合物としては、例えば、３−トリメトキシシリルプロピオン酸、３−トリエトキシシリルプロピオン酸、３−ジメチルメトキシシリルプロピオン酸、３−ジメチルエトキシシリルプロピオン酸、４−トリメトキシシリル酪酸、４−トリエトキシシリル絡酸、４−ジメチルメトキシシリル絡酸、４−ジメチルエトキシシリル絡酸、５−トリメトキシシリル吉草酸、５−トリエトキシシリル吉草酸、５−ジメチルメトキシシリル吉草酸、５−ジメチルエトキシシリル吉草酸、３−トリメトキシシリルプロピルコハク酸無水物、３−トリエトキシシシリルプロピルコハク酸無水物、３−ジメチルメトキシシリルプロピルコハク酸無水物、３−ジメチルエトキシシリルプロピルコハク酸無水物、３−トリメトキシシリルプロピルシクロヘキシルジカルボン酸無水物、３−トリエトキシシリルプロピルシクロヘキシルジカルボン酸無水物、３−ジメチルメトキシシリルプロピルシクロヘキシルジカルボン酸無水物、３−ジメチルエトキシシリルプロピルシクロヘキシルジカルボン酸無水物、３−トリメトキシシリルプロピルフタル酸無水物、３−トリエトキシシリルプロピルフタル酸無水物、３−ジメチルメトキシシリルプロピルフタル酸無水物又は３−ジメチルエトキシシリルプロピルフタル酸無水物等が挙げられる。
【００４９】
ラジカル重合性基含有化合物を反応させる方法としては、同様に、シリコーンレジン中の残存シラノール基と、水酸基とのエステル交換反応、エポキシ基との開環縮合反応、シラノール基同士の縮合反応等が挙げられる。これらの中でも、シラノール基縮合反応を用いることが、ラジカル重合性基の導入量制御が容易であるため好ましい。シラノール基同士の縮合反応としては、ラジカル重合性基を有するアルコキシシラン化合物を用い、上述の方法で行うことができる。ラジカル重合性基を有するアルコキシシラン化合物としては、例えば、ビニルトリメトキシシラン、ビニルトリエトキシシラン、ビニメチルジメトキシシラン、ビニルメチルジエトキシシラン、アリルトリメトキシシラン、アリルトリエトキシシラン、アリルメチルジメトキシシラン、アリルメチルジエトキシシラン、スチリルトリメトキシシラン、スチリルトリエトキシシラン、スチリルメチルジメトキシシラン、スチリルメチルジエトキシシラン、γ−アクリロイルプロピルトリメトキシシラン、γ−アクリロイルプロピルトリエトキシシラン、γ−メタクリロイルプロピルトリメトキシシラン、γ−メタクリロイルプロピルトリエトキシシラン、γ−メタクリロイルプロピルメチルジメトキシシラン、γ−メタクリロイルプロピルメチルジエトキシシラン、γ−アクリロイルプロピルメチルジメトキシシラン又はγ−アクリロイルプロピルメチルジエトキシシランが挙げられる。
【００５０】
本発明の感光性樹脂組成物は、さらに硬化性化合物を含有することが好ましい。ここで硬化性化合物としては、（メタ）アクリロイル基、ビニル基含有化合物等が挙げられるが、反応速度の観点から、（メタ）アクリルモノマが好ましく、多官能（メタ）アクリルモノマがさらに好ましい。
【００５１】
多官能（メタ）アクリルモノマとしては、例えば、ビスフェノールＡジグリシジルエーテル（メタ）アクリレート、ポリ（メタ）アクリレートカルバメート、変性ビスフェノールＡエポキシ（メタ）アクリレート、アジピン酸１，６−ヘキサンジオール（メタ）アクリル酸エステル、無水フタル酸プロピレンオキサイド（メタ）アクリル酸エステル、トリメリット酸ジエチレングリコール（メタ）アクリル酸エステル、ロジン変性エポキシジ（メタ）アクリレート若しくはアルキッド変性（メタ）アクリレート等オリゴマー、トリプロピレングリコールジ（メタ）アクリレート、１，６−ヘキサンジオールジ（メタ）アクリレート、ビスフェノールＡジグリシジルエーテルジ（メタ）アクリレート、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘプタ（メタ）アクリレート、トリペンタエリスリトールオクタ（メタ）アクリレート、［９，９−ビス［４−（２−アクリロイルオキシエトキシ）フェニル］フルオレン、エトキシ化イソシアヌル酸ジアクリレート、エトキシ化イソシアヌル酸トリアクリレート又はε−カプロラクトン変性トリス−（２−アクリロキシエチル）イソシアヌレートが挙げられるが、得られる硬化膜のクラック耐性を向上させるため、下記一般式（１）で示される化合物が好ましい。一般式（１）で示される化合物としては、例えば、エトキシ化イソシアヌル酸ジアクリレート、エトキシ化イソシアヌル酸トリアクリレート又はε−カプロラクトン変性トリス−（２−アクリロキシエチル）イソシアヌレートが挙げられる。
【００５２】
【化１】
2017057543.tif 000003
【００５３】
（Ｒ８は炭素数１〜４のアルキレン基を表し、ｎはそれぞれ独立して、０〜５の整数を表し、Ｒ９はそれぞれ独立して、アクリロイル基、メタクリロイル基又は水素を表す。ただし、全てのＲ９が水素になることはない。）
【００５４】
硬化性化合物の含有量は、固形分中に１〜３０質量％が好ましい。硬化性化合物の含有量をこの範囲とすることで、感光特性を適当なものとできる。より好ましくは、３〜１５質量％、さらに好ましくは、５〜１２質量％である。また、硬化性化合物は、１種類でもよいし２種以上を併用してもよい。
【００５５】
本発明の感光性樹脂組成物は、光ラジカル重合開始剤を含有することが好ましい。ここで光ラジカル重合開始剤とは、光（紫外線、電子線を含む）により分解及び／又は反応し、ラジカルを発生させるものをいう。
【００５６】
光ラジカル重合開始剤としては、例えば、２−メチル−１−（４−メチルチオフェニル）−２−モルフォリノプロパン−１−オン、２−ベンジル２−ジメチルアミノ−１−（４−モルフォリノフェニル）−ブタン−１−オン、２−（ジメチルアミノ）−２−［（４−メチルフェニル）メチル］−１−［４−（４−モルフォリノフェニル）−ブタン−１−オン、２，４，６−トリメチルベンゾイルフェニルホスフィンオキサイド、ビス（２，４，６−トリメチルベンゾイル）−フェニルフォスフィンオキサイド、ビス（２，６−ジメトキシベンゾイル）−（２，４，４−トリメチルペンチル）−フォスフィンオキサイド、１，２−オクタンジオン，１−［４−（フェニルチオ）−２−（Ｏ−ベンゾイルオキシム）］、エタノン，１−［９−エチル−６−（２−メチルベンゾイル）−９Ｈ−カルバゾール−３−イル］−，１−（０−アセチルオキシム）、２，２−ジメトキシ−１，２−ジフェニルエタン−１−オン又は１−ヒドロキシーシクロヘキシルーフェニルーケトン等が挙げられるが、本発明の感光性樹脂組成物が白色顔料以外の着色剤を含有しない場合には、光ラジカル重合開始剤による着色を抑制するため、２，４，６−トリメチルベンゾイルフェニルホスフィンオキサイド、ビス（２，４，６−トリメチルベンゾイル）−フェニルフォスフィンオキサイド又はビス（２，６−ジメトキシベンゾイル）−（２，４，４−トリメチルペンチル）−フォスフィンオキサイド等のアシルフォスフィンオキサイド系光重合開始剤が好ましい。光ラジカル重合開始剤の含有量は、固形分中に０．１〜１０質量％が好ましい。光ラジカル重合開始剤の含有量をこの範囲とすることで、感光特性を適当なものとできる。より好ましくは、１〜５質量％である。光ラジカル重合開始剤を用いる場合、光ラジカル重合開始剤は１種類でもよいし２種以上を併用してもよい。
【００５７】
本発明の感光性樹脂組成物は、有機溶媒を含有してもよい。有機溶媒は、感光性樹脂組成物の各成分を均一に溶解するため、アルコール性化合物、エステル系化合物又はエーテル系化合物が好ましいが、顔料分散性の観点から、エステル系化合物又はエーテル系化合物がより好ましい。また、大気圧下の沸点が１１０℃〜２５０℃以下の化合物が好ましい。本発明の感光性着色組成物はスピンコーター、スリットコーター、スクリーン印刷、インクジェット又はバーコーター等の印刷方式での塗布が想定されることから、沸点が１１０℃以上であると有機溶媒の乾燥速度が早すぎず、塗布均一性が良好であり、一方、沸点が２５０℃以下であると、得られる硬化膜に有機溶媒が残存せず、硬化膜の耐熱性が悪化しない。
【００５８】
有機溶媒としては、例えば、プロピレングリコールモノメチルエーテル、プロピレングリコールモノメチルエーテルアセテート、ダイアセトンアルコール、エチレングリコールモノノルマルブチルエーテル、酢酸２−エトキシエチル、１−メトキシプロピル−２−アセテート、３−メトキシ−３−メチルブタノール、３−メトキシ−３−メチルブタノールアセテート、３−メトキシブチルアセテート、１，３−ブチレングリコルジアセテート，エチレングリコールモノブチルエーテルアセテート、ジエチレングリコールモノブチルエーテルアセテート、乳酸エチル、乳酸ブチル、アセト酢酸エチル又はγ―ブチロラクトンが挙げられる。
【００５９】
有機溶媒を用いる場合、感光性樹脂組成物中の有機溶媒の含有量は特に限定されないが、通常、２０〜８０質量％程度、好ましくは、３５〜６０質量％程度である。また、有機溶媒を用いる場合、有機溶媒は１種類でもよいし２種以上を併用してもよい。
【００６０】
本発明の感光性樹脂組成物は、塗布性を向上させるため、界面活性剤を含有しても構わない。界面活性剤としては、例えば、フッ素系界面活性剤、シリコーン系界面活性剤、ポリアルキレンオキシド系界面活性剤又はポリ（メタ）アクリレート系界面活性剤が挙げられる。
【００６１】
界面活性剤を用いる場合、感光性樹脂組成物中の界面活性剤の含有量は特に限定されないが、通常、０．００１〜１０質量％程度、好ましくは、０．０１〜５質量％程度である。また、界面活性剤を用いる場合、界面活性剤は１種類でもよいし２種以上を併用してもよい。
【００６２】
本発明の感光性樹脂組成物は、連鎖移動剤として多官能チオール化合物を含有しても構わない。多官能チオール化合物を含有することでパターンエッジのテーパー形状が緩やかとなる。また、ガラスとの密着性が向上し、現像剥がれを抑制する事ができる。さらに、後工程での薬品処理に対する耐性も向上させることができる。多官能チオール化合物の添加量は、本発明の感光性樹脂組成物の固形分中、０．１質量％以上５質量％以下が好ましい。多官能チオール化合物の添加量が０．１質量％を下回ると耐薬品性の向上効果が十分に得られない可能性があり、５質量％を超えると、露光時にチオール化合物特有の臭気が強くなる。多官能チオール化合物としては、組成物の保存安定性の観点から、多価アルコール化合物と２級又は３級メルカプト基含有カルボン酸化合物とのエステル化合物が好ましい。多価アルコール化合物としては、例えば、アルキレングリコール（ただし、アルキルレン基の炭素数は２〜１０で、枝分かれしていても構わない。）、ジエチレングリコール、ジプロピレングリコール、グリセリン、トリメチロールプロパン、トリス（２−ヒドロキシエチル）イソシアヌレート、ペンタエリスリトール又はジペンタエリスリトールが挙げられる。２級又は３級メルカプト基含有カルボン酸化合物としては、例えば、２−メルカプトプロピオン酸、３−メルカプトブタン酸、２−メルカプトイソブタン酸、４−メルカプトペンタン酸又は３−メルカプトペンタン酸が挙げられる。これらのチオール化合物としては、例えば、ペンタエリスリトールテトラキス（２−メルカプトプロピオネート）、トリメチロールプロパントリス（２−メルカプトプロピオネート）、トリメチロールエタントリス（２−メルカプトプロピオネート）、グリセリントリス（２−メルカプトプロピオネート）、トリス（２−メルカプトプロピオネート）エトキシイソシアヌレート、エチレングリコールビス（２−メルカプトプロピオネート）、１，２−プロピレングリコール（２−メルカプトプロピオネート）、１，４−ブチレングリコール（２−メルカプトプロピオネート）、ジエチレングリコールビス（２−メルカプトプロピオネート）、ジプロピレングリコールビス（２−メルカプトプロピオネート）、ペンタエリスリトールテトラキス（３−メルカプトブチレート）、トリメチロールプロパントリス（３−メルカプトブチレート）、トリメチロールエタントリス（３−メルカプトブチレート）、グリセリントリス（３−メルカプトブチレート）、トリス（３−メルカプトブチレート）エトキシイソシアヌレート、エチレングリコールビス（３−メルカプトブチレート）、１，２−プロピレングリコール（３−メルカプトブチレート）、１，４−ブチレングリコール（３−メルカプトブチレート）、ジエチレングリコールビス（３−メルカプトブチレート）、ジプロピレングリコールビス（３−メルカプトブチレート）、ペンタエリスリトールテトラキス（２−メルカプトイソブチレート）、トリメチロールプロパントリス（２−メルカプトイソブチレート）、トリメチロールエタントリス（２−メルカプトイソブチレート）、グリセリントリス（２−メルカプトイソブチレート）、トリス（２−メルカプトイソブチレート）エトキシイソシアヌレート、エチレングリコールビス（２−メルカプトイソブチレート）、１，２−プロピレングリコールビス（２−メルカプトイソブチレート）、トリメチロールプロパントリス（２−メルカプトイソブチレート）、１，２−プロピレングリコール（２−メルカプトイソブチレート）、１，４−ブチレングリコール（２−メルカプトイソブチレート）、ジエチレングリコールビス（２−メルカプトイソブチレート）又はジプロピレングリコールビス（２−メルカプトイソブチレート）が挙げられるが、臭気、保存安定性及び反応性のバランスに優れていることから、ペンタエリスリトールテトラキス（３−メルカプトブチレート）、トリメチロールプロパントリス（３−メルカプトブチレート）、トリメチロールエタントリス（３−メルカプトブチレート）、グリセリントリス（３−メルカプトブチレート）又はトリス（３−メルカプトブチレート）エトキシイソシアヌレートが好ましい。
【００６３】
その他のチオール化合物としては、例えば、１，４−ブタンジチオール、１，５−ペンタンジチオール、１，６−ヘキサンジチオール、１，９−ノナンジチオール、ペンタエリスリトールテトラキス（３−メルカプトプロピオネート）、トリメチロールプロパントリス（３−メルカプトプロピオネート）、トリメチロールエタントリス（３−メルカプトプロピオネート）、グリセリントリス（３−メルカプトプロピオネート）、トリス（３−メルカプトプロピオネート）エトキシイソシアヌレート、エチレングリコールビス（３−メルカプトプロピオネート）、１，２−プロピレングリコール（３−メルカプトプロピオネート）、１，４−ブチレングリコール（３−メルカプトプロピオネート）、ジエチレングリコールビス（３−メルカプトプロピオネート）または、ジプロピレングリコールビス（３−メルカプトプロピオネート）が挙げられる。（Ｆ）多官能チオール化合物を本発明の感光性樹脂組成物に添加する際は、単独で使用してもよいし、混合しても良い。なお、多官能チオール化合物を用いる場合、多官能チオール化合物は１種類でもよいし２種以上を併用してもよい。
【００６４】
本発明の感光性樹脂組成物は、耐薬品性をさらに向上させるため、エポキシ化合物を有しても構わない。エポキシ化合物を有することで、耐薬品性を向上出来る。エポキシ化合物の添加量は、本発明の感光性樹脂組成物の固形分中、０．１質量％以上１５質量％以下が好ましい。エポキシ化合物の添加量が０．１質量％を下回ると密着性の向上効果が十分に得られない懸念があり、１５質量％を超えると、組成物の保存安定性が下がり、組成物の取り扱いが難しくなる懸念がある。耐熱性の観点から、脂環式エポキシ化合物がさらに好ましく、例えば、３’，４’−エポキシシクロヘキシルメチル３，４−エポキシシクロヘキサンカルボキシレート、２，２−ビス(ヒドロキシメチル)−１−ブタノールの１，２−エポキシ−４−（２−オキシラニル)シクロヘキサン付加物、ε−カプロラクトン変性３’，４’−エポキシシクロヘキシルメチル３’，４’−エポキシシクロヘキサンカルボキシレート、１，２−エポキシ−４−ビニルシクロヘキサン、ブタンテトラカルボン酸 テトラ（３，４−エポキシシクロヘキシルメチル) 修飾ε−カプロラクトン、３，４−エポキシシクロヘキシルメチルメタアクリレート、水添ビスフェノールＡジグリシジルエーテル、水添ビスフェノールＦジグリシジルエーテル、水添ビスフェノールＥジグリシジルエーテル、水添ビスフェノールＡビス（プロピレングリコールグリシジルエーテル）エーテル、水添ビスフェノールＡビス（エチレングリコールグリシジルエーテル）エーテル、１，４−シクロヘキサンジカルボン酸ジグリシジル、１，４−シクロヘキサンジメタノールジグリシジルエーテルなどが挙げられる。エポキシ化合物を本発明の感光性樹脂組成物に添加する際は、単独で使用してもよいし、混合しても良い。
【００６５】
本発明の樹脂着色組成物は、密着性を向上させるため、一般式（２）で表されるシランカップリング剤を有しても構わない。一般式（２）で表されるシランカップリング剤の添加量は、本発明の感光性樹脂組成物の固形分中、０．１質量％以上１５質量％以下が好ましい。一般式（２）で表されるシランカップリング剤の添加量が０．１質量％を下回ると密着性の向上効果が十分に得られない懸念があり、１５質量％を超えると、硬化膜が黄変する懸念がある。
【００６６】
【化２】
2017057543.tif 000004
【００６７】
（各Ｒ１２はそれぞれ同じでも異なってもよく、炭素数１〜６のアルキル基、またはそれらの置換体を表す。ｎは０あるいは１を表す。Ｒ１３は炭素数３〜３０の３価の有機基を表す。Ｒ１４はそれぞれ同じでも異なってもよく、炭素数１〜６のアルキル基、炭素数１〜６のアルコキシ基、フェニル基、および、フェノキシ基、またはそれらの置換体を表す。）
【００６８】
ここで、Ｒ１２としては、メチル基、エチル基、ブチル基が好ましく、特に原料入手の点からメチル基、エチル基が好ましい。Ｒ１３としては、アルキル基が好ましく、特に有機溶剤への溶解性の点から炭素数３−１０のアルキル基が好ましい。
【００６９】
一般式（６）で表されるシランカップリング剤としては、例えば、３−（ｔｅｒｔ−ブチルカルバモイル）−６−（トリメトキシシリル）へキサン酸、２−（２−（ｔｅｒｔ−ブチルアミノ）―２−オキソエチル）−５−（トリメトキシシリル）ペンタン酸、３−（イソプロピルカルバモイル）−６−（トリメトキシシリル）へキサン酸、２−（２−（イソプロピルアミノ）―２−オキソエチル）−５−（トリメトキシシリル）ペンタン酸、３−（イソブチルカルバモイル）−６−（トリメトキシシリル）へキサン酸、２−（２−（イソプチルアミノ）―２−オキソエチル）−５−（トリメトキシシリル）ペンタン酸、３−（ｔｅｒｔ−ペンチルカルバモイル）−６−（トリメトキシシリル）へキサン酸、２−（２−（ｔｅｒｔ−ペンチルアミノ）―２−オキソエチル）−５−（トリメトキシシリル）ペンタン酸、３−（ｔｅｒｔ−ブチルカルバモイル）−６−（トリエトキシシリル）へキサン酸、２−（２−（ｔｅｒｔ−ブチルアミノ）―２−オキソエチル）−５−（トリエトキシシリル）ペンタン酸、６−（ジメトキシ（メチル）シリル）−３−（ｔｅｒｔ−ブチルカルバモイル）へキサン酸、５−（ジメトキシ（メチル）シリル−２−（２−（ｔｅｒｔ−ブチルアミノ）―２−オキソエチル）ペンタン酸、３−（ｔｅｒｔ−ブチルカルバモイル）−６−（トリメトキシシリル）ペンタン酸、２−（２−（ｔｅｒｔ−ブチルアミノ）―２−オキソエチル）−５−（トリメトキシシリル）ブタン酸、２−（ｔｅｒｔ−ブチルカルバモイル）−４−（２−（トリメトキシシリル）エチル）シクロヘキサンへキサンカルボン酸、２−（ｔｅｒｔ−ブチルカルバモイル）−５−（２−（トリメトキシシリル）エチル）シクロヘキサンへキサンカルボン酸などが挙げられる。
【００７０】
これらの中でも特に３−（ｔｅｒｔ−ブチルカルバモイル）−６−（トリメトキシシリル）へキサン酸、２−（２−（ｔｅｒｔ−ブチルアミノ）―２−オキソエチル）−５−（トリメトキシシリル）ペンタン酸、３−（イソプロピルカルバモイル）−６−（トリメトキシシリル）へキサン酸、３−（ｔｅｒｔ−ペンチルカルバモイル）−６−（トリメトキシシリル）へキサン酸、２−（２−（ｔｅｒｔ−ペンチルアミノ）―２−オキソエチル）−５−（トリメトキシシリル）ペンタン酸、３−（ｔｅｒｔ−ブチルカルバモイル）−６−（トリエトキシシリル）へキサン酸、２−（２−（ｔｅｒｔ−ブチルアミノ）―２−オキソエチル）−５−（トリエトキシシリル）ペンタン酸、６−（ジメトキシ（メチル）シリル）−３−（ｔｅｒｔ−ブチルカルバモイル）へキサン酸、５−（ジメトキシ（メチル）シリル−２−（２−（ｔｅｒｔ−ブチルアミノ）―２−オキソエチル）ペンタン酸、３−（ｔｅｒｔ−ブチルカルバモイル）−６−（トリメトキシシリル）ペンタン酸、２−（２−（ｔｅｒｔ−ブチルアミノ）―２−オキソエチル）−５−（トリメトキシシリル）ブタン酸、２−（ｔｅｒｔ−ブチルカルバモイル）−４−（２−（トリメトキシシリル）エチル）シクロヘキサンへキサンカルボン酸、２−（ｔｅｒｔ−ブチルカルバモイル）−５−（２−（トリメトキシシリル）エチル）シクロヘキサンへキサンカルボン酸が、一般式（１）においてｎが０になり、ＩＴＯ接着性向上の効果が高くなる点から好ましい。
【００７１】
一般式（２）で表されるシランカップリング剤等のシランカップリング剤を本発明の感光性樹脂組成物に添加する際は、単独で使用してもよいし、混合しても良い。
【００７２】
特に限定するわけではないが、一般式（２）で表されるシランカップリング剤は、トリメトキシシリルプロピル基を含有する酸無水物とアルキルアミンの反応により、容易に合成することができる。そのため合成時に生じるペア、例えば、３−（ｔｅｒｔ−ブチルカルバモイル）−６−（トリメトキシシリル）へキサン酸、２−（２−（ｔｅｒｔ−ブチルアミノ）―２−オキソエチル）−５−（トリメトキシシリル）ペンタン酸、などの組み合わせで用いることが好ましい。
【００７３】
より好ましい組み合わせとしては原料入手の容易性の観点から、３−（ｔｅｒｔ−ブチルカルバモイル）−６−（トリメトキシシリル）へキサン酸、２−（２−（ｔｅｒｔ−ブチルアミノ）―２−オキソエチル）−５−（トリメトキシシリル）ペンタン酸、あるいは、３−（ｔｅｒｔ−ペンチルカルバモイル）−６−（トリメトキシシリル）へキサン酸、２−（２−（ｔｅｒｔ−ペンチルアミノ）―２−オキソエチル）−５−（トリメトキシシリル）ペンタン酸の組み合わせが好ましい。
【００７４】
本発明の感光性樹脂組成物は、紫外線吸収剤を含有しても構わない。紫外線吸収剤を含有することにより、パターンエッジ部のテーパー形状を維持したまま、解像度を良くすることが出来る。紫外線吸収剤の添加量は、本発明の感光性樹脂組成物の固形分中、０．００５質量％以上１０質量％以下が好ましく、０．０１質量％以上５質量％以下がより好ましい。紫外線吸収剤の添加量が０．００５重量部を下回るとパターン形状制御の向上効果が十分に得られない懸念があり、１０重量部を超えると、硬化膜黄変する懸念がある。紫外線吸収剤としては特に限定はなく公知のものが使用できるが、透明性、非着色性の面から、ベンゾトリアゾール系化合物、ベンゾフェノン系化合物、トリアジン系化合物が好ましく用いられる。なかでも、耐熱性の観点からトリアジン系化合物が好ましい。ベンゾトリアゾール系化合物の紫外線吸収剤としては、２−（２Ｈベンゾトリアゾール−２−イル）フェノール、２−（２Ｈ−ベンゾトリアゾール−２−イル）−４，６−ｔｅｒｔ−ペンチルフェノール、２−（２Ｈベンゾトリアゾール−２−イル）−４−（１，１，３，３−テトラメチルブチル）フェノール、２（２Ｈ−ベンゾトリアゾール−２−イル）−６−ドデシル−４−メチルフェノール、２−（２’−ヒドロキシ−５’−メタクリロキシエチルフェニル）−２Ｈ−ベンゾトリアゾール、２−（２Ｈ−ベンゾトリアゾール−２−イル）−４，６−ビス（１−メチル−１−フェニルエチル)フェノール、２−（２Ｈ−ベントリアゾール−２−イル）−４−メチル−６−（３，４，５，６−テトラヒドロフタルイミド−イル−メチル）フェノール、２−（２Ｈ−ベンゾトリアゾール−２−イル）−６−（１−メチル−１−フェニルエチル）−４−（１，１，３，３−テトラメチルブチル)フェノールなどが挙げられる。中でも耐熱性の観点から２−（２Ｈ−ベントリアゾール−２−イル）−４−メチル−６−（３，４，５，６−テトラヒドロフタルイミド−イル−メチル）フェノールが好ましい。ベンゾフェノン系化合物の紫外線吸収剤としては、２−ヒドロキシ−４−メトキシベンゾフェノンなどが挙げられる。トリアジン系化合物の紫外線吸収剤としては、２−（４，６−ジフェニル−１，３，５トリアジン−２−イル）−５−［（ヘキシル）オキシ］−フェノール、２−（４，６−ビス（２，４−ジメチルフェニル）−１，３，５−トリアジン−２−イル−５−ヒドロキシフェニルとオキシラン［（Ｃ１０−Ｃ１６主としてＣ１２−Ｃ１３アルキルオキシ）メチル］オキシランとの反応生成物、２−［２−ヒドロキシ−４−［３−（２−エチルヘキシル−１−オキシ）−２−ヒドロキシプロピルオキシ］フェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−エチルヘキシル−２−（４−（４，６−ジ（［１，１‘−ビフェニル］−４−イル）−１，３，５−トリアジン−２−イル）−３−ヒドロキシフェノキシ）プロパノエート、トリオクチル−２，２’、2‘’−（（（１，３，５−トリアジン−２，４，６−トリル）トリス（３−ヒドロキシベンゼン−４，１−ジイル））トリス（オキシ））トリプロパノエートなどが挙げられる。なお、紫外線吸収剤を用いる場合、紫外線吸収剤は１種類でもよいし２種以上を併用してもよい。
【００７５】
本発明の感光性樹脂組成物は、ラジカル捕捉剤を含有しても構わない。ラジカル捕捉剤の酸化防止効果により、後工程の加熱処理後の黄変が抑えられ、耐光性が向上する。ラジカル捕捉剤の添加量は、本発明の感光性樹脂組成物の固形分中、０．００５質量％以上１０質量％以下が好ましく、０．０１質量％以上５質量％以下がより好ましい。ラジカル捕捉剤の添加量が０．００５質量％を下回るとパターン形状制御の向上効果が十分に得られない懸念があり、１０質量％を超えると、硬化膜黄変する懸念がある。酸化防止剤としては、硬化膜の変色抑制効果に優れるため、ＭＷ＝３００以上またはラジカル重合性基を有するヒンダードフェノール化合物およびヒンダードアミン化合物が好ましい。Ｍｗが３００未満であり、かつラジカル重合性基を含有しない場合、熱硬化時に昇華してしまい、十分な酸化防止効果を得られない場合がある。また、１分子中のフェノール基またはアミノ基の量としては、ラジカル捕捉効果が得やすいことから２以上が好ましく、４以上がより好ましい。
【００７６】
ヒンダードフェノール化合物としては、例えば、ｔｅｒｔ−ブチルピロカテコール、ジブチルヒドロキシトルエン、オクダデシル３−（３，５―ジ−ｔ−ブチル−４−ヒドロキシフェニル）プロピオネート、ヘキサメチレンビス［３（３，５−ジ−ｔ−ブチル−４−ヒドロキシフェニルプロピオネート、チオジエチレンビス［３（３，５−ジ−ｔ−ブチル−４−ヒドロキシフェニルプロピオネート、エチレンビス（オキシエチレン）ビス（３−（５−ｔ−ブチル−４−ヒドロキシ−ｍ−トリル）プロピオネート、トリス−（３,５−ジ−ｔ−ブチル−４−ヒドロキシベンジル）−イソシアヌレート、１，３，５−トリメチル−２，４，６−トリス（３，５−ジ−ｔ−ブチル−４−ヒドロキシベンジル）ベンゼン、ペンタエリスリトールテトラキス（３−（３，５−ジ−ｔ−ブチル−４−ヒドロキシフェニル）プロピオネート、２−ｔ−ブチル−６−（３−ｔ−ブチル−２−ヒドロキシ−５−メチルベンジル）−４−メチルフェニルアクリレート、２−［１−（２−ヒドロキシ３，５−ジ−ｔ−ペンチルフェニル）エチル］−４，６−ジ−ｔ−ペンチルフェニルアクリレート、２，２’−メチレンビス（６−ｔ−ブチル−４−メチルフェノール又は４，４’−ブチリデンビス（６−ｔ−ブチル−３−メチルフェノール）が挙げられる。
【００７７】
ヒンダードアミン化合物としては、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、１，２，２，６，６−ペンタメチル−４−ピペリジルメタクリレート、２，２，６，６−テトラメチル−４−ピペリジルメタクリレート、デカン二酸ビス（２，２，６，６−テトラメチル−１−（オクチルオキシ）−４−ピペリジニル）エステルと１，１−ジメチルエチルヒドロペルオキシドとオクタンの反応生成物、テトラキス（１，２，２，６，６−ペンタメチル−４−ピリジル）ブタン−１，２，３，４−テトラカルボキシレート、テトラキス（２，２，６，６−テトラメチル−４−ピリジル）ブタン−１，２，３，４−テトラカルボキシレートなどが挙げられる。なお、ラジカル捕捉剤を用いる場合、ラジカル捕捉剤は１種類でもよいし２種以上を併用してもよい。
【００７８】
本発明の感光性樹脂組成物の代表的な製造方法について、以下に説明する。まず、白色顔料、シリコーンレジン誘導体、及び有機溶媒の混合液を、ジルコニアビーズが充填されたミル型分散機を用いて分散させ、顔料分散液を得る。一方で、残りのシリコーンレジン誘導体、多官能アクリルモノマ、光ラジカル重合開始剤、有機溶媒及び他の添加物を、撹拌して溶解させ、希釈液を得る。そして、分散液と希釈液とを混合、撹拌、ろ過することで、感光性樹脂組成物が得られる。
【００７９】
本発明の感光性樹脂組成物を硬化させてなる硬化膜の形成方法は、以下（ｉ）〜（ｖ）の５つの工程を経ることが、ディスプレイおよび半導体の製造装置をそのまま使用可能であるため、好ましい。
【００８０】
（ｉ）感光性樹脂組成物を基板上に塗布する工程
塗布方式としてはスピンコーター、スリットコーター、スプレー塗布、スクリーン印刷、インクジェット又はバーコーターが挙げられる
【００８１】
（ii）塗布後の基板を減圧および／または加熱により乾燥（プリベーク）する工程。
加熱方法としてはホットプレート又はオーブン等の加熱装置が挙げられる。加熱条件としては６０〜１５℃で３０秒〜３分間が一般的である。また、乾燥後のプリベーク後の膜厚は、１０〜６０μｍが好ましい。
【００８２】
（iii）乾燥後の基板にマスクを介して露光する工程
露光方法としては、ステッパー、ミラープロジェクションマスクアライナー（ＭＰＡ）又はパラレルライトマスクアライナー（以下、「ＰＬＡ」）等の露光機が挙げられる。露光条件としては、露光強度１０〜４０００Ｊ／ｍ２程度（波長３６５ｎｍ露光量換算）が一般的である。露光光源としては、例えば、ｉ線、ｇ線若しくはｈ線等の紫外線、ＫｒＦ（波長２４８ｎｍ）レーザー又はＡｒＦ（波長１９３ｎｍ）レーザーが挙げられる。
【００８３】
(iv)露光後の基板を現像液を用いて現像し、パターンを形成する工程
現像方法としては、シャワー、ディッピング又はパドル等の方法で、現像液に５秒〜１０分間浸漬することが好ましい。現像液としては、例えば、アルカリ金属の水酸化物、炭酸塩、リン酸塩、ケイ酸塩若しくはホウ酸塩等の無機アルカリ、２−ジエチルアミノエタノール、モノエタノールアミン若しくはジエタノールアミン等のアミン類又はテトラメチルアンモニウムヒドロキサイド若しくはコリン等の４級アンモニウム塩の水溶液が挙げられる。現像後、水でリンスすることが好ましく、続いて５０〜１４０℃で乾燥ベークをしても構わない。
【００８４】
(ｖ)現像後の基板を加熱により硬化させる工程
加熱方法としてはホットプレート又はオーブン等の加熱装置が挙げられる。加熱条件としては１２０〜２８０℃で１５分〜２時間が好ましい。加熱温度は、（Ｂ−１）シリコーンレジン誘導体の融点より２０℃以上高い温度であることが好ましい。温度をこの範囲とすることで、露光工程で十分架橋していない（Ｂ−１）成分のみをキュア時に軟化、流動させ、パターン断面における基板と前記（Ｂ−１）成分のなす角度、すなわちテーパー角を緩やかに変化できる。テーパー角の最大値が９０°以下であることが、後工程でのＩＴＯ電極形成時に断線が発生せず、収率向上の観点から特に好ましい。さらに好ましくは６０℃以下、特に好ましくは４０℃以下である。さらに、キュア温度を１２０℃以上とすることで、流動を終えた（Ｂ−１）成分のシラノール基を十分縮合させ、薬品耐性、耐熱性を向上できる。一方、２８０℃以下とすることで、白顔料の着色を抑制できる。
【００８５】
ここで、上記した、（Ｂ−１）成分のみをキュア時に軟化、流動させる様子を図１に基づき説明する。図１中、１０は基板、１２はパターン、白丸１４は（Ｂ−１）成分、黒丸１６は（Ｂ−２）成分を示す。図１の上段に示されるように、現像後は、露光により（Ｂ−２）成分のみ硬化し、（Ｂ−１）成分は硬化せず、硬化したパターンの形状は、アンダーカットとなっている。なお、図１の上段左側は、この際のパターンの断面の走査電子顕微鏡写真である。次いでキュアを開始すると、図１の中段に示されるように、ガラス転移点（Ｔｇ）を超えて軟化した（Ｂ−１）成分が流動（リフロー）して、アンダーカット部分を埋めるように移動する。この状態でキュアが進行して、キュア後半には、（Ｂ−１）成分の残存シラノール基が縮合して硬化し、キュア完了時には、図１の下段に示されるように、硬化パターンの断面両側に、（Ｂ−１）成分のみが硬化してなる部位１８が形成される。なお、図１の下段左側は、この際のパターンの断面の走査電子顕微鏡写真である。「テーパー角」は、基板と（Ｂ−１）成分のみが硬化してなる部位とのなす角度（図１中の角度θ）、すなわち、（Ｂ−１）成分のみが硬化してなる部位１８の最も外側の部分の接線と基板とのなす角度である。また、「テーパー角の最大値」は、種々の断面におけるそれぞれのテーパー角のうち、最大のものを意味する。
【００８６】
本発明の感光性樹脂組成物の硬化膜の膜厚は、８〜７０μｍが好ましい。８μｍ以上とすることで、適度な遮光性・意匠性が得られ、７０μｍ以下とすることで、テーパー角を低くしてなだらかなパターン加工を行った場合でも、高解像度を実現できる。１０〜６０μｍがより好ましく、さらに好ましくは、１２〜４０μｍである。硬化膜の膜厚は、サーフコム１４００Ｄ（東京精密（株）製）等の触針型段差計で測定することができる。
【００８７】
本発明の感光性樹脂組成物から、上記（ｉ）〜（ｖ）の５つの工程を経て硬化膜を形成する方法は、パターン寸法およびパターン直線性に優れることから、ＯＧＳタッチパネルの製造方法として好適であり、得られる硬化膜は、遮光性および反射色特性に優れることからＯＧＳタイプのタッチパネルにおける遮光パターンとして好適である。遮光パターンのＯＤ値としては、遮光パターンの上部に形成される配線を遮蔽出来るため０．６以上が好ましく、０．７以上がより好ましい。
【００８８】
このようにして本発明の感光性樹脂組成物から形成される硬化膜を有するタッチパネルを製造する場合、さらに（vi）前記硬化パターンに接する金属の配線を形成する、金属配線形成工程を設けてもよい。金属配線の形成は、常法により行うことができる。
【実施例】
【００８９】
以下、実施例及び比較例を挙げて、本発明をさらに詳しく説明する。各実施例及び比較例における評価方法は以下のとおりである。【００９０】
＜Ａ．パターン加工性の評価＞
１０ｃｍ角の無アルカリガラス基板上に、感光性樹脂組成物を任意の回転数でスピンコートし、基板をホットプレート（ＳＣＷ−６３６；大日本スクリーン製造（株）製）を用いて１００℃で２分間プリベークし、膜厚１６μｍの塗布膜を形成した。塗布膜の表面のタック性をフィルムを用いて、以下の判断基準に基づいて評価した。【００９１】
×：フィルムを塗布膜表面に接触させた時点でくっつく。
△：フィルムを塗布膜表面に接触させた時点でくっつかないが、上から１０ｇ／ｃｍ２の荷重をかけるとくっつく。
○：フィルムを塗布膜表面に接触させ、上から１０ｇ／ｃｍ２の荷重をかけてもくっつかないが、５０ｇ／ｃｍ２の荷重をかけるとくっつく。
◎：フィルムを塗布膜表面に接触させ、上から５０ｇ／ｃｍ２の荷重をかけてもくっつかない。【００９２】
次に、ＰＬＡ（ＰＬＡ−５０１Ｆ；キヤノン（株）製）を用いて超高圧水銀灯を光源とし、１５０μｍ幅、１００μｍ幅および８０μｍ幅のライン＆スペースパターンを有したマスクを介して、露光量２００ｍＪ（ｉ線）、マスクギャップ１５０μｍで露光した。その後、自動現像装置（滝沢産業（株）製；ＡＤ−２０００）を用いて、０．０４５質量％ＫＯＨ水溶液（ＣＤ−１５０ＣＲ；ＪＳＲ（株）製を１００倍希釈したもの）で６０秒間シャワー現像し、次いで水で３０秒間リンスした。このとき、未露光部が溶解して一部でも基板が露出するまでの時間を現像時間とし、以下の判断基準に基づいて評価した。【００９３】
◎：２０〜４０秒
○：４０〜５０秒
△：５０〜６０秒
×：６０秒以上【００９４】
現像後のパターンを光学顕微鏡で観察し、未露光部に残渣のない最も狭い線幅を解像度とし、以下の判断基準に基づいて評価した。
◎：＜５０μｍ
○：５０〜１００μｍ
△：１００〜１５０μｍ
×：＞１５０μｍ【００９５】
続いて現像後の基板をオーブン（ＩＨＰＳ−２２２；エスペック（株）製）を用いて空気中２３０℃で３０分間キュアして、硬化膜を形成した。得られた硬化膜の、１５０μｍ幅のライン＆スペースパターンの断面を切り出し、走査型電子顕微鏡を用いて観察して、以下の判断基準に基づいてパターン形状を評価した。ただし、解像度が「＞１５０μｍ」の場合は評価を行わなかった。【００９６】
◎：テーパー角４０°未満
○：テーパー角４０°以上、６０°未満
△：テーパー角６０°以上、９０°未満
×：テーパー角９０°以上（アンダーカット形状）【００９７】
＜Ｂ．膜特性評価用の硬化膜の形成＞
１０ｃｍ角の無アルカリガラス基板上に、感光性樹脂組成物をキュア後の膜厚が１６μｍとなるようにスピンコーターにてそれぞれ塗布し、基板をホットプレートを用いて１００℃で２分間プリベークし、硬化膜を形成した。次に、ＰＬＡを用いて超高圧水銀灯を光源とし、露光量１５０ｍＪ（ｉ線）で全面露光した。その後、自動現像装置を用いて、０．０４５質量％ＫＯＨ水溶液（ＣＤ−１５０ＣＲ；ＪＳＲ（株）製を１００倍希釈したもの）で６０秒間シャワー現像し、次いで水で３０秒間リンスした。最後に、オーブン（ＩＨＰＳ−２２２；エスペック（株）製）を用いて空気中２３０℃で１時間キュアして、硬化膜を形成した。
＜Ｃ．色特性の評価＞【００９８】
感光性樹脂組成物が着色剤として白色顔料のみを含有する場合に、色特性を評価した。膜特性評価用の硬化膜を、分光光度計（ＣＭ−２６００ｄ；コニカミノルタ株式会社製）を用いて、ガラス基板側からキュア後の硬化膜の全反射光の反射率を測定し、ＣＩＥ（Ｌ＊，ａ＊，ｂ＊）色空間にて色特性を評価した。なお、光源としてはＤ６５光源を用いた。【００９９】
＜Ｄ．耐薬品性の評価用のＩＴＯエッチング液の調製＞
５００ｇの３６％塩化ナトリウム水溶液、１００ｇの６０％硝酸水溶液及び４００ｇの純水を混合したものを、ＩＴＯエッチング液とした。【０１００】
＜Ｅ．耐薬品性の評価＞
膜特性評価用の硬化膜を、それぞれ、カッターナイフを用いて１ｍｍ間隔で縦横に切断して、１ｍｍ×１ｍｍのマス目を１００個作製した。【０１０１】
次に、２００ｇのＩＴＯエッチング液を５００ｃｃのガラスビーカーに入れ、湯煎により内温が５０℃となるように調整した。そこに、マス目を１００個作製した硬化膜をガラス基板ごと２分間浸漬し、さらに別の容器に準備した純水に３０秒間浸漬した。【０１０２】
さらに、２００ｇのレジスト剥離液（Ｎ−３００；ナガセケムテックス（株）製）をガラスビーカーに入れ、湯煎により内温が７０℃となるように調整した。そこに、ＩＴＯエッチング液で処理した硬化膜をガラス基板ごと４分間浸漬し、さらに別の容器に準備した純水に３０秒間浸漬した。【０１０３】
上記の処理をした硬化膜を、上述の「接着性の評価」と同様にして評価実施した。【０１０４】
＜Ｆ．タッチパネル基板の作製＞
以下の手順により、タッチパネル基板を作製した。【０１０５】
（１）白色加飾層の作製
１０ｃｍ×１０ｃｍ、厚み０．７ｍｍの強化ガラス上に、調製例１で得られた感光性樹脂組成物（Ｗ−１）をキュア後の膜厚が１５μｍとなるようにスピンコートし、基板をホットプレートを用いて１００℃で３分間プリベークした。次に、ＰＬＡを用いて超高圧水銀灯を光源とし、タッチパネル用の遮光パターン（線幅＝３０００μｍ）を有したマスクを介して、露光量１５０ｍＪ（ｉ線）、マスクギャップ２００μｍで露光した。その後、自動現像装置を用いて、０．０４５ｗｔ％ＫＯＨ水溶液（“ＣＤ−１５０ＣＲ”（ＪＳＲ（株）製）を純水で１００倍希釈したもの）で１００秒間シャワー現像し、次いで水で３０秒間リンスした。最後に基板をオーブンを用いて空気中２４０℃で３０分間キュアして、白色遮光パターンを有するガラス基板を作製した（図１のａに相当）。【０１０６】
（２）パターンＩＴＯの作製
上記（１）で得られたガラス基板にスパッタリング装置ＨＳＲ−５２１Ａ（（株）島津製作所製）を用いて、ＲＦパワー１．４ｋＷ、真空度６．６５×１０−１Ｐａで１２．５分間スパッタリングすることにより、膜厚が１５０ｎｍのＩＴＯを成膜し、ポジ型フォトレジスト（ＯＦＰＲ−８００；東京応化工業（株）製）を塗布し、８０℃で２０分間プリベークして膜厚１．１μｍのレジスト膜を得た。ＰＬＡを用いて、得られた膜に超高圧水銀灯をマスクを介してパターン露光した後、自動現像装置を用いて２．３８ｗｔ％ＴＭＡＨ水溶液で９０秒間シャワー現像し、次いで水で３０秒間リンスした。その後、３．５ｗｔ％シュウ酸水溶液に１５０秒浸すことでＩＴＯをエッチングし、５０℃の剥離液（４％水酸化カリウム水溶液）で１２０秒処理することでフォトレジストを除去し、２３０℃で３０分アニール処理を加え、膜厚１５０ｎｍのパターン加工されたＩＴＯ（図１の符号３）を有するガラス基板を作製した（図１のｂに相当）。【０１０７】
（３）透明絶縁膜の作製
上記（２）で得られたガラス基板上に絶縁膜用透明材料（ＮＮ−９０２“ＪＳＲ（株）製”）を用いて、膜厚を２μｍとし、パターンマスクを介して露光を行う以外は（１）と同様にして、透明絶縁膜（図１の符号４）を作製した（図１のｃに相当）。【０１０８】
（４）ＭＡＭ配線の作製
上記（３）で得られたガラス基板上に、ターゲットとしてモリブデン及びアルミニウムを用いて、エッチング液としてＨ３ＰＯ４／ＨＮＯ３／ＣＨ３ＣＯＯＨ／Ｈ２Ｏ＝６５／３／５／２７（質量比）混合溶液を用いた以外は（１）と同様にして、膜厚２５０ｎｍのＭＡＭ配線（図１の符号５）を作製し（図１のｄに相当）、タッチパネル基板を完成させた（図１のｄ、図２）。【０１０９】
得られたタッチパネル基板について、導通試験を実施した。欠陥数０〜１個を◎、２〜５個を○、６〜１０個を△、１０個以上を×とした。また、白色硬化膜部位の反射色度について評価を実施し、ｂ＊値が１．０以下を◎、１．１〜２．０を○、２．１〜３．０を△、３．１以上を×とした。【０１１０】
次に、合成例、調製例、実施例及び比較例を挙げて、本発明をさらに詳しく説明する。【０１１１】
合成例１  シリコーンレジン誘導体溶液（ＲＳ−１）の合成
５００ｍＬの三口フラスコに１００ｇのシリコーンレジン“２４９ＦＬＡＫＥ”（東レダウ・コーニング社製）、及び１３８ｇのプロピレングリコールメチルエーテルアセテート（以下、「ＰＧＭＥＡ」）を仕込み、４０℃のオイルバスに漬けて撹拌しながら、溶解させた。溶解したことを確認した後、撹拌しながら、１２ｇの水に０．１５ｇのリン酸を溶かしたリン酸水溶液を滴下ロートで１０分かけて添加した。４０℃で３０分撹拌した後、２０ｇの３−トリメトキシシリルプロピルコハク酸（以下、「ＳｕＴＭＳ」）を滴下ロートで１０分かけて添加した後、４０℃で１時間撹拌した。その後、オイルバス温度を７０℃に設定して１時間撹拌し、さらに１１０℃に設定して３時間加熱撹拌した（内温は１００〜１１０℃）。反応中に副生成物であるメタノール及び水を、リービッヒ冷却装置を用いて留去した。得られたシリコーンレジン誘導体のＰＧＭＥＡ溶液に、ポリマー濃度が５０ｗｔ％となるようにＰＧＭＥＡを加えてシリコーンレジン誘導体溶液（ＲＳ−１）を得た。なお、得られたシリコーンレジン誘導体のＭｗをＧＰＣにより測定したところ、３４００（ポリスチレン換算）であった。【０１１２】
合成例２〜１２
表１に示す割合でシリコーンレジン及びＳｕＴＭＳを仕込み、シリコーンレジン誘導体溶液（ＲＳ−２）〜（ＲＳ−１２）を得た。【０１１３】
【表１】
2017057543.tif 000005
【０１１４】
各成分は以下のとおりである。
シリコーンレジンＲ−１：“２４９ＦＬＡＫＥ”（フェニルメチル系シリコーンレジン、東レダウ・コーニング社製）
シリコーンレジンＲ−２：“２３３ＦＬＡＫＥ”（フェニルメチル系シリコーンレジン、東レダウ・コーニング社製）
シリコーンレジンＲ−３：“２２０ＦＬＡＫＥ”（フェニルメチル系シリコーンレジン、東レダウ・コーニング社製）
シリコーンレジンＲ−４：“３０３７”（フェニル系シリコーンレジン、東レダウ・コーニング社製）
シリコーンレジンＲ−５：“２１７ＦＬＡＫＥ”（フェニル系シリコーンレジン、東レダウ・コーニング社製）【０１１５】
合成例１３
５００ｍＬの三口フラスコに２７．２４ｇ（０．２ｍｏｌ）のメチルトリメトキシシラン（以下、「Ｓ−６」）、９９．１５ｇ（０．５ｍｏｌ）のフェニルトリメトキシシラン（以下、「Ｓ−７」）、２４．０４ｇ（０．２ｍｏｌ）のジフェニルジメトキシシラン（以下、「Ｓ−５」、２６．２３ｇ（０．１ｍｏｌ）の３−トリメトキシシリルプロピルコハク酸（以下、「Ｓ−１」）及び１２２．７ｇのプロピレングリコールメチルエーテルアセテート（以下、「ＰＧＭＥＡ」）を仕込み、４０℃のオイルバスに漬けて撹拌しながら、５２．２ｇの水に１．７７ｇのリン酸を溶かしたリン酸水溶液を滴下ロートで１０分かけて添加した。４０℃で１時間撹拌した後、オイルバス温度を７０℃に設定して１時間撹拌し、さらにオイルバスを３０分かけて１１５℃まで昇温した。昇温開始１時間後に溶液の内温が１００℃に到達し、そこから２時間加熱撹拌した（内温は１００〜１１０℃）。反応中に副生成物であるメタノール及び水を、リービッヒ冷却装置を用いて留去した。得られたシリコーンレジン誘導体のＰＧＭＥＡ溶液に、ポリマー濃度が５０ｗｔ％となるようにＰＧＭＥＡを加えてシリコーンレジン誘導体溶液（ＲＳ−９）を得た。なお、得られたシリコーンレジン誘導体のＭｗをＧＰＣにより測定したところ、２７００（ポリスチレン換算）であった。【０１１６】
合成例１４〜２５
表２に示す割合でシリコーンレジン及びをＳｕＴＭＳ仕込み、シリコーンレジン誘導体溶液（ＲＳ−１４）〜（ＲＳ−２３）を得た。【０１１７】
【表２】
2017057543.tif 000006
【０１１８】
各成分は以下のとおりである。
Ｓ−１：３−トリメトキシシリルプロピルコハク酸
Ｓ−２：メタクリロイルオキシプロピルトリメトキシシラン
Ｓ−３：ジメチルジメトキシシラン
Ｓ−４：２，３−エポキシシクロヘキシルエチルトリメトキシシラン
Ｓ−５：ジフェニルジメトキシシラン
Ｓ−６：メチルトリメトキシシラン
Ｓ−７：フェニルトリメトキシシラン【０１１９】
次に、表３、４に示す顔料、シリコーンレジン誘導体、硬化性化合物、光ラジカル重合開始剤、酸化防止剤、連鎖移動剤になるように、溶剤、その他添加物と共に撹拌混合し、感光性樹脂組成物を得た。この感光性樹脂組成物を用いて、パターン加工性（タック性、現像時間、解像度）、パターン形状、色特性、耐薬品性を評価した。【０１２０】
【表３】
2017057543.tif 000007
【０１２１】
【表４】
2017057543.tif 000008
【０１２２】
各成分は以下のとおりである。
白色顔料Ｐ−１：Ｒ９６０（アルミナ／シリカ被覆二酸化チタン顔料、粒径２５０ｎｍ、デュポン（株）製）
硬化性化合物Ｍ−１：ＤＰＨＡ（日本化薬（株)製）
硬化性化合物Ｍ−２：Ｍ−３１５（東亞合成（株）製）
硬化性化合物Ｍ−３：３００２Ａ（共栄社化学（株）製）
硬化性化合物Ｍ−４：ＴＭＰＡ（共栄社化学（株）製）
光ラジカル重合開始剤Ｉ−１：ＬＵＣＩＲＩＮ ＴＰＯ（ＢＡＳＦジャパン（株）製）
光ラジカル重合開始剤Ｉ−２：イルガキュア８１９（ＢＡＳＦジャパン（株）製）
酸化防止剤Ｘ−１：ＩＲＧ−１０１０（ＢＡＳＦジャパン（株）製）
酸化防止剤Ｘ−２：ＩＲＧ−２４５（ＢＡＳＦジャパン（株）製）
連鎖移動剤Ｄ−１：ＭＴ−ＰＥ１（昭和電工（株）製）【０１２３】
実施例１
表３に示す感光性樹脂組成物を用いて、上記（Ａ）〜（Ｅ）の方法で物性の評価を実施し、さらに、上記（Ｆ）の方法でタッチパネルの製造に関する評価を実施した。評価結果を表３に示す。【０１２４】
パターン加工性（塗布膜のタック性、現像時間、解像度、テーパー角）、硬化膜特性（色特性、耐薬品性）はすべて良好であった。得られたタッチパネルの特性（導通特性、反射色度）も良好であり、高品質なタッチパネルが得られた。【０１２５】
実施例２〜１４
表３に示す感光性樹脂組成物を用いた他は、実施例１と同様に評価を行った。評価結果を表３に示す。【０１２６】
比較例１
シリコーンレジン誘導体にアルカリ可溶性基を導入しないＲ−１を用いた他は、実施例１を繰り返した。アルカリ可溶性が不十分であったため、未露光部が現像液に溶解せず、パターン加工が不可であった。【０１２７】
比較例２
融点が２５℃以下であるシリコーンレジン誘導体を用いた他は、実施例１を繰り返した。塗布膜にタック性が発現したため露光時にマスクを汚染した。キュア時のリフローが発現せず、テーパー形状が不良となった。さらに、テーパー形状が不良であったために、タッチパネルの製造において、ＩＴＯ断線による導通不良が多発した。【０１２８】
比較例３
融点が１８５℃であるシリコーンレジン誘導体（ＲＳ−１２）を用いた他は、実施例１を繰り返した。融点が高かったために、キュア時のリフローが発現せず、テーパー形状が不良となった。さらに、テーパー形状が不良であったために、タッチパネルの製造において、ＩＴＯ断線による導通不良が多発した。【０１２９】
実施例１５
表４に示す感光性樹脂組成物を用いて、上記（Ａ）〜（Ｅ）の方法で物性の評価を実施し、さらに、上記（Ｆ）の方法でタッチパネルの製造に関する評価を実施した。評価結果を表４に示す。【０１３０】
パターン加工性（塗布膜のタック性、現像時間、解像度、テーパー角）、硬化膜特性（色特性、耐薬品性）はすべて良好であった。得られたタッチパネルの特性（導通特性、反射色度）も良好であり、高品質なタッチパネルが得られた。【０１３１】
実施例１６〜２６
表４に示す感光性樹脂組成物を用いて、上記（Ａ）〜（Ｅ）の方法で物性の評価を実施し、さらに、上記（Ｆ）の方法でタッチパネルの製造に関する評価を実施した。評価結果を表４に示す。【０１３２】
比較例４
シリコーンレジン誘導体にアルカリ可溶性基を導入しないＲＳ−２３を用いた他は、実施例１５を繰り返した。アルカリ可溶性が不十分であったため、未露光部が現像液に溶解せず、パターン加工が不可であった。【０１３３】
比較例５
融点が２５℃以下であるシリコーンレジン誘導体（ＲＳ−２４）を用いた他は、実施例１５を繰り返した。塗布膜にタック性が発現したため露光時にマスクを汚染した。さらに、キュア時のリフローが発現せず、テーパー形状が不良となった。さらに、テーパー形状が不良であったために、タッチパネルの製造において、ＩＴＯ断線による導通不良が多発した。【０１３４】
比較例６
融点が１９５℃であるシリコーンレジン誘導体（ＲＳ−２５）を用いた他は、実施例１５を繰り返した。融点が高かったために、キュア時のリフローが発現せず、テーパー形状が不良となった。さらに、テーパー形状が不良であったために、タッチパネルの製造において、ＩＴＯ断線による導通不良が多発した。
【符号の説明】
【０１３５】
１０  基板
１２  パターン
１４  （Ｂ−１）成分
１６  （Ｂ−２）成分
１８  （Ｂ−１）成分のみが硬化してなる部位
【図１】
2017057543.tif 000009
【国際調査報告】
2017057543.tif 000010
2017057543.tif 000011
2017057543.tif 000012
2017057543.tif 000013